(57)【要約】  本発明は、比較的長期の熱安定性を有するシリコーンヒドロゲル眼科用レンズ（特にコンタクトレンズ）及びそのような眼科用レンズを製造する方法を提供する。【特許請求の範囲】
【請求項１】
シリコーンヒドロゲル材料を含むソフトコンタクトレンズであって、シリコーンヒドロゲル材料は：
（１）親水性（メタ）アクリルアミド型モノマー由来の第１の繰り返し単位；
（２）下記式（Ｉ）又は（ＩＩ）（好ましくは式（Ｉ））：
【化２７】
2016533405.tif 000049
〔式中、Ｒ’は、水素又はメチルであり、Ｒ”、Ｒ１１及びＲ１２は、各々互いに独立して、Ｃ１−Ｃ６アルキル（好ましくはメチル）であり、ｒ１及びｒ２は、互いに独立して、０又は１の整数であり、ｍ１は、３〜１０（好ましくは３〜８、より好ましくは３〜５）の整数であり、Ｒ９及びＲ１０は、互いに独立して、置換又は非置換Ｃ１−Ｃ１０アルキレン二価基であり、Ｘ１は、下記式：
【化２８】
2016533405.tif 000050
（式中、Ｒ”は、先に定義した通りであり、Ｒ１２”及びＲ１２’は、互いに独立して、Ｃ１−Ｃ６アルキル（好ましくはメチル）である）の結合である〕
で示されるシロキサンビニルモノマー由来の第２の繰り返し単位；及び
（３）直鎖状ポリシロキサンクロスリンカー由来の第３の繰り返し単位であって、直鎖状ポリシロキサンクロスリンカーは、２個の末端（メタ）アクリルアミド又はメタクリルオキシ基を有し、かつ、末端（メタ）アクリルアミド又はメタクリルオキシ基の間の、ポリシロキサンクロスリンカーの主鎖に、エステル結合であって、エステル結合のカルボニル基に隣接する四級炭素原子を有していないエステル結合、ウレタン結合、又はウレア結合が全く存在しない、第３の繰り返し単位
を含み、
ここで、ソフトコンタクトレンズは、下記式：
【数１９】
2016533405.tif 000051
（式中、下記式：
【数２０】
2016533405.tif 000052
で示される項は、ソフトコンタクトレンズの平均オートクレーブ１回後弾性率であって、ソフトコンタクトレンズ１５個の、ｐＨ７．２０±０．０５のリン酸緩衝食塩水中において、１２１℃、３０分間で、１回だけオートクレーブした後に測定された弾性率を平均することにより得られ、下記式：
【数２１】
2016533405.tif 000053
で示される項は、ソフトコンタクトレンズの平均オートクレーブ１９回後弾性率であって、ソフトコンタクトレンズ１５個の、ｐＨ７．２０±０．０５のリン酸緩衝食塩水中において、保管及び各々１２１℃、３０分間で、１９回オートクレーブした後に測定された弾性率を平均することにより得られる）
で示される、弾性率におけるオートクレーブ誘発変化が約１０％以下（好ましくは約７．５％以下、より好ましくは約５％以下）であると特徴付けられる、比較的長期の熱安定性を有する、
ソフトコンタクトレンズ。
【請求項２】
第１の繰り返し単位が、Ｎ，Ｎ−ジメチル（メタ）アクリルアミド、Ｎ−（ヒドロキシメチル）アクリルアミド、Ｎ−ヒドロキシエチルアクリルアミド、Ｎ−ヒドロキシプロピルアクリルアミド、Ｎ−［トリス（ヒドロキシメチル）メチル］アクリルアミド、アクリルアミド、メタクリルアミド、Ｎ−（２−アミノエチル）（メタ）アクリルアミド、Ｎ−（３−アミノプロピル）（メタ）アクリルアミド又はそれらの混合物である（メタ）アクリルアミド型モノマー由来である（より好ましくは、Ｎ，Ｎ−ジメチルアクリルアミド由来である）、請求項１記載のソフトコンタクトレンズ。
【請求項３】
少なくとも約４０barrers（好ましくは少なくとも約５０barrers、より好ましくは少なくとも約６０barrers）の酸素透過度；約２０重量％〜約７５重量％（好ましくは約２５重量％〜約７０重量％、より好ましくは約３０重量％〜約６５重量％）の、完全に水和した時の水分含量；及び、約０．２MPa〜約１．８MPa（好ましくは約０．３MPa〜約１．４MPa、より好ましくは約０．４MPa〜約１．０MPa）の弾性率を有する、請求項１又は２記載のソフトコンタクトレンズ。
【請求項４】
第２の繰り返し単位が、式（Ｉ）のシロキサンビニルモノマー由来である、請求項１〜３のいずれか一項記載のソフトコンタクトレンズ。
【請求項５】
第２の繰り返し単位が、式（Ｉ）〔式中、Ｒ’が水素である；ｒ１及びｒ２が０である；Ｒ”がメチルである；Ｒ１０が置換又は非置換Ｃ１−Ｃ１０アルキレン二価基（好ましくはプロピレン二価基）である；Ｒ１１及びＲ１２が、互いに独立してメチルである；又は、それらの組み合わせである〕のシロキサンビニルモノマー由来である、請求項１〜４のいずれか一項記載のソフトコンタクトレンズ。
【請求項６】
第２の繰り返し単位が、下記式：
【化２９】
2016533405.tif 000054
〔式中、Ｒ１３は、−ＣＨ２ＣＨ２−、−ＣＨ２ＣＨ２ＣＨ２−、−ＣＨ２ＣＨ２ＣＨ２ＣＨ２−、又は下記式：
【化３０】
2016533405.tif 000055
のアルキレン二価基であり、Ｒ１４は、−ＣＨ２ＣＨ２−又は−ＣＨ２ＣＨ２ＣＨ２−の二価アルキレン基であり、Ｒ１５は、下記式：
【化３１】
2016533405.tif 000056
の二価アルキレン基であり、Ｒ”、Ｒ１２及びＲ１１は、各々互いに独立して、Ｃ１−Ｃ４アルキル（好ましくはメチル）であり、ｍ２は、３〜５の整数である〕
のもの又はそれらの組み合わせ由来である、請求項１〜５のいずれか一項記載のソフトコンタクトレンズ。
【請求項７】
第２の繰り返し単位が、式（ＩＩ）（好ましくは、式（ＩＩ）において、Ｒ’は水素であり；ｒ１及びｒ２は０であり；Ｒ１０は置換又は非置換Ｃ１−Ｃ１０アルキレン二価基であり；Ｒ”はＣ１−Ｃ６アルキル（好ましくはメチル）であり；Ｒ１１はＣ１−Ｃ６アルキルである）のシロキサンビニルモノマー由来である、請求項１〜３のいずれか一項記載のソフトコンタクトレンズ。
【請求項８】
第３の繰り返し単位が、下記式（ＩＩＩ）：
【化３２】
2016533405.tif 000057
〔式中、Ｅ及びＥ’は、互いに独立して、メタクリルオキシ、（メタ）アクリルアミド、又はＮ−Ｃ１−Ｃ６アルキル（メタ）アクリルアミド基であり、Ｒ９、Ｒ１０、Ｘ１、ｒ１、ｒ２は上記と同義であり、ｎ１及びｎ２は、互いに独立して、０〜２００の整数であって、かつ（ｎ１＋ｎ２）は、１０〜２００であり、Ｒ１、Ｒ２、Ｒ３、Ｒ４、Ｒ５、Ｒ６、Ｒ７及びＲ８は、互いに独立して、Ｃ１−Ｃ１０アルキル、Ｃ１−Ｃ４アルキル又はＣ１−Ｃ４アルコキシ置換フェニル、Ｃ１−Ｃ１０フルオロアルキル、Ｃ１−Ｃ１０フルオロエーテル、Ｃ６−Ｃ１８アリール基、又は−ａｌｋ−（ＯＣ２Ｈ４）ｎ３−ＯＲ０（式中、ａｌｋは、Ｃ１−Ｃ６アルキレン二価基であり、Ｒ０は、Ｈ又はＣ１−Ｃ６アルキルであり、ｎ３は、１〜１０の整数である）である〕
で示されるポリシロキサンクロスリンカー由来である、請求項１〜７のいずれか一項記載のソフトコンタクトレンズ。
【請求項９】
第３の繰り返し単位が、式（ＩＩＩ）：〔Ｒ１〜Ｒ８がメチルである；Ｒ１〜Ｒ４及びＲ６〜Ｒ８はメチルであるが、Ｒ５は−ａｌｋ−（ＯＣ２Ｈ４）ｎ３−ＯＲ０（式中、ａｌｋは、Ｃ１−Ｃ６アルキレン二価基であり、Ｒ０は、Ｈ又はＣ１−Ｃ１０アルキルであり、ｎ３は、１〜１０の整数である）である；又は、それらの組み合わせである〕のポリシロキサンクロスリンカー由来である、請求項１〜８のいずれか一項記載のソフトコンタクトレンズ。
【請求項１０】
シリコーンヒドロゲル材料が、Ｎ，Ｎ’−メチレン−ビス−（メタ）アクリルアミド、Ｎ，Ｎ’−エチレン−ビス−（メタ）アクリルアミド、Ｎ，Ｎ’−ジヒドロキシエチレン−ビス−（メタ）アクリルアミド、１，３−ビス（アクリルアミドプロピル）−１，１，３，３−テトラメチルジシロキサン、１，３−ビス（メタクリルアミドプロピル）−１，１，３，３−テトラメチルジシロキサン、又はそれらの組み合わせ由来の第４の繰り返し単位をさらに含む、請求項１〜９のいずれか一項記載のソフトコンタクトレンズ。
【請求項１１】
シリコーンヒドロゲル材料が、（好ましくは、２−（２−ヒドロキシ−５−ビニルフェニル）−２Ｈ−ベンゾトリアゾール、２−（２−ヒドロキシ−５−アクリリル（acrylyl）オキシフェニル）−２Ｈ−ベンゾトリアゾール、２−（２−ヒドロキシ−３−メタクリルアミドメチル−５−tert-オクチルフェニル）ベンゾトリアゾール、２−（２’−ヒドロキシ−５’−メタクリルアミドフェニル）−５−クロロベンゾトリアゾール、２−（２’−ヒドロキシ−５’−メタクリルアミドフェニル）−５−メトキシベンゾトリアゾール、２−（２’−ヒドロキシ−５’−メタクリルオキシプロピル−３’−ｔ−ブチル−フェニル）−５−クロロベンゾトリアゾール、２−（２’−ヒドロキシ−５’−メタクリルオキシエチルフェニル）ベンゾトリアゾール、２−（２’−ヒドロキシ−５’−メタクリルオキシプロピルフェニル）ベンゾトリアゾール、２-ヒドロキシ-4-アクリルオキシアルコキシベンゾフェノン、2-ヒドロキシ-4-メタクリルオキシアルコキシベンゾフェノン、アリル-2-ヒドロキシベンゾフェノン、2-ヒドロキシ-4-メタクリルオキシベンゾフェノンからなる群より選択される）ＵＶ吸収性ビニルモノマー由来の第５の繰り返し単位をさらに含む、請求項１〜１０のいずれか一項記載のソフトコンタクトレンズ。
【請求項１２】
シリコーンヒドロゲル材料が：
（１）約５％〜約６０重量％（好ましくは約１０％〜約５０重量％、さらにより好ましくは約１５％〜約４５重量％、さらにより好ましくは約２０％〜約４０重量％）の親水性（メタ）アクリルアミド型モノマー；
（２）約５％〜約５０重量％（好ましくは約１０％〜約４０重量％、より好ましくは約１５％〜約３０重量％）の、式（Ｉ）及び／又は（ＩＩ）のシロキサンビニルモノマー；
（３）約５％〜約５０％（好ましくは約１０％〜約４０重量％、より好ましくは約１５％〜約３５重量％）の、式（ＩＩＩ）のポリシロキサンクロスリンカー；
（４）約０．０５％〜約１．５重量％（好ましくは約０．１％〜１．３重量％、より好ましくは約０．５％〜約１．１重量％）の光開始剤；
（５）０〜４重量％（好ましくは約０〜約３重量％、より好ましくは約０．０５％〜約２．５重量％、さらにより好ましくは約０．１％〜約２重量％）の、Ｎ，Ｎ’−メチレン−ビス−（メタ）アクリルアミド、Ｎ，Ｎ’−エチレン−ビス−（メタ）アクリルアミド、Ｎ，Ｎ’−ジヒドロキシエチレン−ビス−（メタ）アクリルアミド、１，３−ビス（アクリルアミドプロピル）−１，１，３，３−テトラメチルジシロキサン、１，３−ビス（メタクリルアミドプロピル）−１，１，３，３−テトラメチルジシロキサン、及びそれらの組み合わせからなる群より選択される架橋剤；及び
（６）０〜５重量％（好ましくは約０．２％〜５重量％、より好ましくは約０．５％〜約２．５重量％）の、重合性ＵＶ吸収性又はＵＶ／ＨＥＶＬ吸収性ビニルモノマー
を含むが、但し、上記の成分及び任意の追加成分は、合計で１００重量％になる、レンズ配合物の重合生成物である、請求項１〜１１のいずれか一項記載のソフトコンタクトレンズ。
【請求項１３】
シリコーンヒドロゲルコンタクトレンズを製造する方法であって、下記工程：
（Ａ）ソフトコンタクトレンズを製造するための型を提供する工程であって、型は、コンタクトレンズの前面を規定する第１の成形面を有する第１の半型及びコンタクトレンズの後面を規定する第２の成形面を有する第２の半型を有し、第１及び第２の半型は、第１及び第２の成形面の間に空隙を形成するように、互いに受容し合うように構成される工程；
（Ｂ）空隙にレンズ配合物を導入する工程であって、レンズ配合物は、
（１）親水性（メタ）アクリルアミド型モノマー；
（２）下記式（Ｉ）又は（ＩＩ）（好ましくは式（Ｉ））：
【化３３】
2016533405.tif 000058
〔式中、Ｒ’は、水素又はメチルであり、Ｒ”、Ｒ１１及びＲ１２は、各々互いに独立して、Ｃ１−Ｃ６アルキル（好ましくはメチル）であり、ｒ１及びｒ２は、互いに独立して、０又は１の整数であり、ｍ１は、３〜１０（好ましくは３〜８、より好ましくは３〜５）の整数であり、Ｒ９及びＲ１０は、互いに独立して、置換又は非置換Ｃ１−Ｃ１０アルキレン二価基であり、Ｘ１は、下記式：
【化３４】
2016533405.tif 000059
（式中、Ｒ”は、先に定義した通りであり、Ｒ１２”及びＲ１２’は、互いに独立して、Ｃ１−Ｃ６アルキル（好ましくはメチル）である）
の結合である〕
で示されるシロキサンビニルモノマー；
（３）直鎖状ポリシロキサンクロスリンカーであって、２個の末端（メタ）アクリルアミド又はメタクリルオキシ基を有し、かつ、２個の末端（メタ）アクリルアミド又はメタクリルオキシ基の間の、ポリシロキサンクロスリンカーの主鎖に、エステル結合であって、エステル結合のカルボニル基に隣接する四級炭素原子を有していないエステル結合、ウレタン結合、又はウレア結合が全く存在しない、直鎖状ポリシロキサンクロスリンカー；及び
（４）約０．０５重量％〜約１．５重量％の光開始剤
を含み、レンズ配合物は、ＵＶ照度約４．１mW/cm2のＵＶ光により、約１００秒以内に硬化する能力を有することを特徴とする工程；及び
（Ｃ）レンズ配合物を架橋させてシリコーンヒドロゲルコンタクトレンズを形成するように、型中のレンズ配合物を、約１００秒以下（好ましくは約７５秒以下、より好ましくは約５０秒以下、さらにより好ましくは約３０秒以下）の時間（好ましくは、化学線の空間的制限下で）照射する工程
を含み、
ここで、製造されたソフトコンタクトレンズの比較的長期の熱安定性は、下記式：
【数２２】
2016533405.tif 000060
（式中、下記式：
【数２３】
2016533405.tif 000061
で示される項は、ソフトコンタクトレンズの平均オートクレーブ１回後弾性率であって、ソフトコンタクトレンズ１５個の、ｐＨ７．２０±０．０５のリン酸緩衝食塩水中において、１２１℃、３０分間で、１回だけオートクレーブした後に測定された弾性率を平均することにより得られ；下記式：
【数２４】
2016533405.tif 000062
で示される項は、ソフトコンタクトレンズの平均オートクレーブ１９回後弾性率であって、ソフトコンタクトレンズ１５個の、ｐＨ７．２０±０．０５のリン酸緩衝食塩水中において、保管及び各々１２１℃、３０分間で、１９回オートクレーブした後に測定された弾性率を平均することにより得られる）
で示される、弾性率におけるオートクレーブ処理誘発変化が約１０％以下（好ましくは約７．５％以下、より好ましくは約５％以下）であると特徴付けられる、方法。
【請求項１４】
レンズ配合物が：
（１）約５％〜約６０重量％（好ましくは約１０％〜約５０重量％、さらにより好ましくは約１５％〜約４５重量％、さらにより好ましくは約２０％〜約４０重量％）の親水性（メタ）アクリルアミド型モノマー；
（２）約５％〜約５０重量％（好ましくは約１０％〜約４０重量％、より好ましくは約１５％〜約３０重量％）の、式（Ｉ）及び／又は（ＩＩ）のシロキサンビニルモノマー；
（３）約５％〜約５０％（好ましくは約１０％〜約４０重量％、より好ましくは約１５％〜約３５重量％）の、下記式（ＩＩＩ）：
【化３５】
2016533405.tif 000063
〔式中、Ｅ及びＥ’は、互いに独立して、メタクリルオキシ、（メタ）アクリルアミド、又はＮ−Ｃ１−Ｃ６アルキル（メタ）アクリルアミド基であり、Ｒ９、Ｒ１０、Ｘ１、ｒ１、ｒ２は上記と同義であり、ｎ１及びｎ２は、互いに独立して、０〜２００の整数であって、かつ（ｎ１＋ｎ２）は、１０〜２００であり、Ｒ１、Ｒ２、Ｒ３、Ｒ４、Ｒ５、Ｒ６、Ｒ７及びＲ８は、互いに独立して、Ｃ１−Ｃ１０アルキル、Ｃ１−Ｃ４アルキル又はＣ１−Ｃ４アルコキシ置換フェニル、Ｃ１−Ｃ１０フルオロアルキル、Ｃ１−Ｃ１０フルオロエーテル、Ｃ６−Ｃ１８アリール基、又は−ａｌｋ−（ＯＣ２Ｈ４）ｎ３−ＯＲ０（式中、ａｌｋは、Ｃ１−Ｃ６アルキレン二価基であり、Ｒ０は、Ｈ又はＣ１−Ｃ６アルキルであり、ｎ３は、１〜１０の整数である）である（より好ましくは、Ｒ１〜Ｒ８はメチルである；又は、Ｒ１〜Ｒ４及びＲ６〜Ｒ８はメチルであるが、Ｒ５は−ａｌｋ−（ＯＣ２Ｈ４）ｎ３−ＯＲ０（式中、ａｌｋは、Ｃ１−Ｃ６アルキレン二価基であり、Ｒ０は、Ｈ又はＣ１−Ｃ１０アルキルであり、ｎ３は、１〜１０の整数である）〕
で示される直鎖状ポリシロキサンクロスリンカー；
（４）約０．０５％〜約１．５重量％（好ましくは約０．１％〜１．３重量％、より好ましくは約０．５％〜約１．１重量％）の光開始剤；
（５）０〜４重量％（好ましくは約０〜約３重量％、より好ましくは約０．０５％〜約２．５重量％、さらにより好ましくは約０．１％〜約２重量％）の、Ｎ，Ｎ’−メチレン−ビス−（メタ）アクリルアミド、Ｎ，Ｎ’−エチレン−ビス−（メタ）アクリルアミド、Ｎ，Ｎ’−ジヒドロキシエチレン−ビス−（メタ）アクリルアミド、１，３−ビス（アクリルアミドプロピル）−１，１，３，３−テトラメチルジシロキサン、１，３−ビス（メタクリルアミドプロピル）−１，１，３，３−テトラメチルジシロキサン、及びそれらの組み合わせからなる群より選択される架橋剤；及び
（６）０〜５重量％（好ましくは約０．２％〜５重量％、より好ましくは約０．５％〜約２．５重量％）の、重合性ＵＶ吸収性ビニルモノマー
を含むが、但し、列挙された成分及び任意の追加成分は、合計で１００重量％になる、請求項１３記載の方法。
【請求項１５】
形成されたシリコーンヒドロゲルコンタクトレンズが、少なくとも約４０barrers（好ましくは少なくとも約５０barrers、より好ましくは少なくとも約６０barrers、さらにより好ましくは少なくとも約７０barrers）の酸素透過度（Ｄｋ）、約２０重量％〜約７５重量％（好ましくは約２５重量％〜約７０重量％、より好ましくは約３０重量％〜約６５重量％）の、完全に水和した時の水分含量、及び約０．２MPa〜約１．８MPa（好ましくは約０．３MPa〜約１．４MPa、より好ましくは約０．４MPa〜約１．０MPa）の弾性率を有する、請求項１３又は１４記載の方法。
【発明の詳細な説明】
【技術分野】
【０００１】
本発明は、比較的長期の熱安定性を有するシリコーンヒドロゲル眼科用レンズ（特にコンタクトレンズ）及びそのような眼科用レンズを製造する方法に関する。
【０００２】
背景
近年、ソフトシリコーンヒドロゲルのコンタクトレンズは、その高い酸素透過度及び快適さのために、ますます人気が高まっている。「ソフト」コンタクトレンズは、眼球の形状に追従することができるので、酸素がレンズ全体を取り巻くことは、容易にはできない。角膜は、他の組織のような血液供給からの酸素を受け取っていないので、ソフトコンタクトレンズは、周囲空気からの酸素（即ち酸素）が角膜に到達することを許すものでなければならない。十分な酸素が角膜に到達しないと、角膜膨潤が生じる。長期間の酸素欠乏は、角膜内での血管の望ましくない成長を引き起こす。シリコーンヒドロゲルのコンタクトレンズは、高い酸素透過度を有することで、レンズを通して十分な酸素を角膜まで透過させ、角膜の健康状態に対する悪影響を最小限にする。
【０００３】
典型的には、シリコーンヒドロゲルのコンタクトレンズは、使い捨ての、又は再利用可能な型及びシリコーンヒドロゲルレンズ配合物（即ち、ビニルモノマー及び／又はビニルマクロマーの混合物）の使用を含む注型技術に従って製造される。シリコーンヒドロゲルレンズ配合物はしばしば、例えば、トリス（トリアルキルシリルオキシ）シリルアルキル基を有するビニルモノマー（例えば、トリス（トリメチルシリルオキシ）−シリルプロピルアクリラート、トリス（トリメチルシリルオキシ）−シリルプロピルメタクリラート、トリス（トリメチルシリルオキシ）−シリルプロピルアクリルアミド、トリス（トリメチルシリルオキシ）−シリルプロピルメタクリルアミド、トリス−（トリメチルシロキシシリル）プロピルビニルカルバマート等）といった、嵩高いシロキサン含有ビニルモノマーを含む。そのような嵩高いシロキサン含有ビニルモノマーは、製造中の、特に、型の中でモノマー混合物を比較的短い時間（例えば、約３００秒未満）内にＵＶ光で硬化させるときの操作に由来する光学的欠陥の排除に不可欠であることが報告されている。シリコーンヒドロゲルのコンタクトレンズを製造するためのモノマー混合物から、そのような嵩高いシロキサン含有ビニルモノマーを排除すると、得られるレンズに、操作に起因する恒久的変形（光学的欠陥）が起こる可能性があるのに対し、そのような嵩高いシロキサン含有ビニルモノマーが存在すると、得られるレンズは、光学的欠陥を排除する「治癒」効果を示す（即ち、折り畳み跡は一過性となり、短時間、例えば約１５分以内には消失しうる）。しかし、当技術分野において公知のレンズ配合物から製造されるシリコーンヒドロゲルレンズは、所望の熱安定性を有していない場合がある。
【０００４】
従って、比較的長期の熱安定性を有し、レンズ配合物を型の中で比較的短い時間（例えば、１００秒未満）内に硬化させることにより製造することができるシリコーンヒドロゲルコンタクトレンズに対する需要が、依然として存在する。
【０００５】
発明の概要
一つの態様において、本発明は、シリコーンヒドロゲル材料を含むソフトコンタクトレンズであって、シリコーンヒドロゲル材料は：
（１）親水性（メタ）アクリルアミド型モノマー由来の第１の繰り返し単位；（２）シロキサンビニルモノマー由来の第２の繰り返し単位であって、シロキサンビニルモノマーが、ただ１つのＮ−Ｃ１−Ｃ６アルキル（メタ）アクリルアミド基、及びビス（Ｃ１−Ｃ６アルキルジメチルシリルオキシ）−Ｃ１−Ｃ６アルキルシリル−Ｃ１−Ｃ６アルキル基、又は、３〜１０（好ましくは３〜８、より好ましくは３〜５）個のジメチルシロキサン単位及び１個のＣ１−Ｃ６アルキル末端基を有する直鎖状オリゴジメチルシロキサン鎖であるシロキサン含有基を有する、第２の繰り返し単位；（３）直鎖状ポリシロキサンクロスリンカー由来の第３の繰り返し単位であって、直鎖状ポリシロキサンクロスリンカーは、２個の末端（メタ）アクリルアミド又はメタクリルオキシ基を有し、かつ、２個の末端（メタ）アクリルアミド又はメタクリルオキシ基の間の、ポリシロキサンクロスリンカーの主鎖に、エステル結合であって、エステル結合のカルボニル基に隣接する四級炭素原子を有していないエステル結合、ウレタン結合、又はウレア結合が全く存在しない、第３の繰り返し単位を含み、
ソフトコンタクトレンズは、下記式：
【数１】
2016533405.tif 000002
（式中、下記式：
【数２】
2016533405.tif 000003
で示される項は、ソフトコンタクトレンズの平均オートクレーブ１回後弾性率であって、ソフトコンタクトレンズ１５個の、ｐＨ７．２０±０．０５のリン酸緩衝食塩水中において、１２１℃、３０分間で、１回だけオートクレーブした後に測定された弾性率を平均することにより得られ；下記式：
【数３】
2016533405.tif 000004
で示される項は、ソフトコンタクトレンズの平均オートクレーブ１９回後弾性率であって、ソフトコンタクトレンズ１５個の、ｐＨ７．２０±０．０５のリン酸緩衝食塩水中において、保管及び各々１２１℃、３０分間で、１９回オートクレーブした後に測定された弾性率を平均することにより得られる）
で示される、弾性率におけるオートクレーブ処理誘発変化が約１０％以下（好ましくは約７．５％以下、より好ましくは約５％以下）であると特徴付けられる、比較的長期の熱安定性を有する、ソフトコンタクトレンズを提供する。
【０００６】
他の一つの態様において、本発明は、比較的長期の熱安定性を有するシリコーンヒドロゲルコンタクトレンズを製造する方法を提供する。方法は、下記工程：ソフトコンタクトレンズを製造するための型を提供する工程であって、型は、コンタクトレンズの前面を規定する第１の成形面を有する第１の半型及びコンタクトレンズの後面を規定する第２の成形面を有する第２の半型を有し、第１及び第２の半型は、第１及び第２の成形面の間に空隙を形成して互いに受容し合うように構成される工程；空隙にレンズ配合物を導入する工程であって、レンズ配合物は、（１）親水性（メタ）アクリルアミド型モノマー、（２）シロキサンビニルモノマーであって、ただ１つのＮ−Ｃ１−Ｃ６アルキル（メタ）アクリルアミド基、及びビス（Ｃ１−Ｃ６アルキルジメチルシリルオキシ）−Ｃ１−Ｃ６アルキルシリル−Ｃ１−Ｃ６アルキル基、又は、３〜１０（好ましくは３〜８、より好ましくは３〜５）個のジメチルシロキサン単位及び１個のＣ１−Ｃ６アルキル末端基を有する直鎖状オリゴジメチルシロキサン鎖であるシロキサン含有基を有する、シロキサンビニルモノマー、（３）直鎖状ポリシロキサンクロスリンカーであって、２個の末端（メタ）アクリロイル基を有し、かつ、２個の末端（メタ）アクリロイル基の間の、ポリシロキサンクロスリンカーの主鎖に、エステル結合であって、エステル結合のカルボニル基に隣接する四級炭素原子を有していないエステル結合、ウレタン結合、又はウレア結合が全く存在しない、直鎖状ポリシロキサンクロスリンカー、及び（４）約０．０５％〜約１．５重量％の光開始剤を含む工程；及びレンズ配合物を架橋させてシリコーンヒドロゲルコンタクトレンズを形成するように、型中のレンズ配合物を、約１００秒以下（好ましくは約７５秒以下、より好ましくは約５０秒以下、さらにより好ましくは約３０秒以下）の時間（好ましくは、化学線の空間的制限下で）照射する工程を含み、
ここで、製造されたソフトコンタクトレンズの比較的長期の熱安定性は、下記式：
【数４】
2016533405.tif 000005
（式中、下記式：
【数５】
2016533405.tif 000006
で示される項は、ソフトコンタクトレンズの平均オートクレーブ１回後弾性率であって、ソフトコンタクトレンズ１５個の、ｐＨ７．２０±０．０５のリン酸緩衝食塩水中において、１２１℃、３０分間で、１回だけオートクレーブした後に測定された弾性率を平均することにより得られ、下記式：
【数６】
2016533405.tif 000007
で示される項は、ソフトコンタクトレンズの平均オートクレーブ１９回後弾性率であって、ソフトコンタクトレンズ１５個の、ｐＨ７．２０±０．０５のリン酸緩衝食塩水中において、保管及び各々１２１℃、３０分間で、１９回オートクレーブした後に測定された弾性率を平均することにより得られる）
で示される、弾性率におけるオートクレーブ処理誘発変化が約１０％以下（好ましくは約７．５％以下、より好ましくは約５％以下）であると特徴付けられる。製造されたソフトコンタクトレンズは、少なくとも約４０barrers（好ましくは少なくとも約５０barrers、より好ましくは少なくとも約６０barrers、さらにより好ましくは少なくとも約７０barrers）の酸素透過度（Ｄｋ）；約２０重量％〜約７５重量％（好ましくは約２５重量％〜約７０重量％、より好ましくは約３０重量％〜約６５重量％）の、完全に水和した時の水分含量；及び約０．２MPa〜約１．８MPa（好ましくは約０．３MPa〜約１．４MPa、より好ましくは約０．４MPa〜約１．０MPa）の弾性率を有する。
【０００７】
発明の実施態様の詳細な説明
特に断りない限り、本明細書において用いる技術用語及び学術用語はいずれも、本発明が属する分野における当業者が共通に理解するのと同じ意味を有する。一般に、本明細書において用いる命名法及び実験手順は周知であり、また当技術において共通に用いられるものである。これらの手順には、当技術において、また種々の一般的な参考文献において提供されているような、従来の方法が用いられている。ある用語が単数で用いられる場合、本発明者らは、その用語の複数形をも考慮している。本明細書において用いる命名法及び下記の実験手順は、周知であり、また当技術において共通に用いられるものである。
【０００８】
本明細書において用いる「約」は、「約」と呼ばれた数が、言及された数に、その言及された数の１〜１０％を加えたもの、又は前者から後者を引いたものを含むことを意味する。
【０００９】
本明細書において用いる「眼科用装置」は、目に乗せて、目につけて、又は目の近傍で用いる、コンタクトレンズ（ハード又はソフト）、眼球内レンズ、角膜アンレー（corneal onlay）、その他の眼科用装置（例えば、ステント（stents）、緑内障シャント（shunt）等）を指す。
【００１０】
「コンタクトレンズ」は、装着者の目に乗せる、又は目に入れることができる構造体を指す。コンタクトレンズは、使用者の視力を矯正し、改善し、又は変化させることができるが、これらが当てはまる必要はない。コンタクトレンズは、当分野において公知の、又は後になって開発された任意の適切な材料でできていてよく、ソフトレンズ、ハードレンズ又はハイブリッドレンズでありうる。「シリコーンヒドロゲルコンタクトレンズ」は、シリコーンヒドロゲル材料を含むコンタクトレンズを指す。
【００１１】
「ヒドロゲル」又は「ヒドロゲル材料」は、水に不溶性であるが、完全に水和した時、少なくとも１０重量パーセントの水を吸収することができる架橋ポリマー材料を指す。
【００１２】
「シリコーンヒドロゲル」又は「シリコーンヒドロゲル材料」は、水に不溶性であるが、完全に水和した時、少なくとも１０重量パーセントの水を吸収することができるシリコーン含有架橋ポリマー材料を指す。
【００１３】
本明細書において用いる「親水性」は、脂質とよりも水と結びつきやすい材料又はその一部を記述するものである。
【００１４】
「ビニルモノマー」は、エチレン性不飽和基をただ１つ有し、溶媒に可溶性である化合物を指す。
【００１５】
用語「可溶性」は、溶媒中の化合物又は材料に関して、化合物又は材料が室温（即ち、温度約２０℃〜約３０℃）で溶媒に溶解して、濃度少なくとも約０．５重量％の溶液を与えることができることを意味する。
【００１６】
用語「不溶性」は、溶媒中の化合物又は材料に関して、化合物又は材料が室温（先に定義した通り）で溶媒に溶解して、濃度０．００５重量％未満の溶液を与えることができることを意味する。
【００１７】
本願において用いられる場合、用語「エチレン性不飽和基」は、本明細書においては広義で用いられ、少なくとも１個の＞Ｃ＝Ｃ＜基を含む任意の基を包含することを意図している。例示的なエチレン性不飽和基には、（メタ）アクリロイル（下記式：
【化１】
2016533405.tif 000008
のもの）、アリル、ビニル、スチレニル又はその他のＣ＝Ｃ含有基が含まれるが、これらに限定されない。
【００１８】
用語「エン基」は、酸素又は窒素原子、若しくはカルボニル基と共有結合していないＣＨ２＝ＣＨ−を含む一価の基を指す。
【００１９】
用語「（メタ）アクリルアミド」は、下記式：
【化２】
2016533405.tif 000009
（式中、Ｒ０は水素である）
で示されるエチレン性不飽和基を指し；用語「Ｎ’−Ｃ１−Ｃ６アルキル（メタ）アクリルアミド」は、下記式：
【化３】
2016533405.tif 000010
（式中、Ｒ０はＣ１−Ｃ６−アルキルである）
で示されるエチレン性不飽和基を指す。
【００２０】
本願において用いられる場合、「メタクリルオキシ」は、下記式：
【化４】
2016533405.tif 000011
で示される一価の基を指す。
【００２１】
本願において用いられる場合、用語「（メタ）アクリルアミド型モノマー」は、（メタ）アクリルアミド基をただ１つ含むビニルモノマーを指す。
【００２２】
本明細書において、重合性組成物、プレポリマー又は材料の硬化、架橋又は重合に関して、「化学線による」は、例えば、ＵＶ／可視光照射、電離放射（例えばガンマ線又はＸ線照射）、マイクロ波照射等といった化学線照射によって、硬化（例えば、架橋及び／又は重合した）が行われることを意味する。熱硬化又は化学線硬化法は当業者にとって周知である。
【００２３】
本願において用いられる場合、用語「親水性ビニルモノマー」は、室温において、水溶性であるか、又は少なくとも１０重量パーセントの水を吸収しうるホモポリマーを形成することができるビニルモノマーを指す。
【００２４】
本願において用いられる場合、用語「疎水性ビニルモノマー」は、ホモポリマーとして、典型的には、室温において、水に不溶性であるか、又は１０重量パーセント未満の水を吸収しうるポリマーを生成するビニルモノマーを指す。
【００２５】
「マクロマー」又は「プレポリマー」は、２個以上のエチレン性不飽和基を含み、７００ダルトン超の平均分子量を有する化合物又はポリマーを指す。
【００２６】
「ポリマー」は、１種以上のビニルモノマー、マクロマー及び／又はプレポリマーを重合／架橋することによって形成される材料を意味する。
【００２７】
本明細書において用いる、ポリマー材料（モノマー又はマクロマー材料を含む）の「分子量」は、そうではないことが具体的に示されているか、又は、試験条件がそうではないことを示しているのでない限り、数平均分子量を指す。
【００２８】
本願において用いられる場合、用語「クロスリンカー」は、少なくとも２個のエチレン性不飽和基を有し、室温において溶媒に可溶性である化合物又はポリマーを指す。「架橋剤」は、約７００ダルトン以下の分子量を有するクロスリンカーを指す。
【００２９】
「直鎖状オリゴジメチルシロキサン鎖」は、下記式：
【化５】
2016533405.tif 000012
（式中、Ｒ０は、Ｃ１−Ｃ６−アルキルであり、ｍ１は、３〜１０、好ましくは３〜８、より好ましくは３〜５の整数である）
で示される一価の基を指す。
【００３０】
「ポリシロキサン」は、下記式：
【化６】
2016533405.tif 000013
（式中、
ｎ１及びｎ２は、互いに独立して、０〜５００の整数であって、かつ（ｎ１＋ｎ２）は、１０〜５００であり、
Ｒ１、Ｒ２、Ｒ３、Ｒ４、Ｒ５、Ｒ６、Ｒ７及びＲ８は、互いに独立して、Ｃ１−Ｃ１０アルキル、Ｃ１−Ｃ４アルキル又はＣ１−Ｃ４アルコキシ置換フェニル、Ｃ１−Ｃ１０フルオロアルキル、Ｃ１−Ｃ１０フルオロエーテル、Ｃ６−Ｃ１８アリール基、又は−ａｌｋ−（ＯＣ２Ｈ４）ｎ３−ＯＲ０（式中、ａｌｋは、Ｃ１−Ｃ６アルキレン二価基であり、Ｒ０は、Ｈ又はＣ１−Ｃ１０アルキルであり、ｎ３は、１〜１０の整数である）
で示されるポリシロキサンセグメントを有する化合物を指す。
【００３１】
本願において、ポリシロキサンセグメント、ポリマー、ポリマー鎖又は化合物に関しての用語「主鎖」は、ポリシロキサン、ポリマー、ポリマー鎖又は化合物の、共有結合で連結した原子の鎖ただ１つからなる主要な鎖を意味する。ペンダント基及び側鎖はいずれも、主鎖の一部とは見なされないことを理解すべきである。
【００３２】
用語「流体」は、物質が、液体のように流れることができることを意味する。
【００３３】
用語「アルキル」は、直鎖状又は分岐鎖状アルカン化合物から１個の水素原子を除去することにより得られる一価の基を指す。アルキル基（基）は、有機化合物中の１個の他の基と、１個の結合を形成する。
【００３４】
用語「アルキレン二価基」又は「アルキレン二価基」又は「アルキル二価基」は、区別なく、アルキルから１個の水素原子を除去することにより得られる二価の基を指す。アルキレン二価基は、有機化合物中の他の基と、２個の結合を形成する。
【００３５】
用語「アルキル三価基」は、アルキルから２個の水素原子を除去することにより得られる三価の基を指す。アルキル三価基は、有機化合物中の他の基と、３個の結合を形成する。
【００３６】
用語「アルコキシ」又は「アルコキシル」は、直鎖状又は分岐鎖状アルキルアルコールのヒドロキシル基から１個の水素原子を除去することにより得られる一価の基を指す。アルコキシ基（基）は、有機化合物中の１個の他の基と、１個の結合を形成する。
【００３７】
本願において、アルキル二価基又はアルキル基に関しての用語「置換」は、そのアルキル二価基又はアルキル基が、少なくとも一個の置換基を含み、その置換基が、そのアルキル二価基又はアルキル基の１個の水素原子と置き換わっており、またヒドロキシ（−ＯＨ）、カルボキシ（−ＣＯＯＨ）、−ＮＨ２、スルフヒドリル（−ＳＨ）、Ｃ１−Ｃ４アルキル、Ｃ１−Ｃ４アルコキシ、Ｃ１−Ｃ４アルキルチオ（アルキルスルフィド）、Ｃ１−Ｃ４アシルアミノ、Ｃ１−Ｃ４アルキルアミノ、ジ−Ｃ１−Ｃ４アルキルアミノ、ハロゲン原子（Ｂｒ又はＣｌ）及びそれらの組み合わせからなる群より選択されることを意味する。
【００３８】
本願において、「オキサゾリン」は、下記式：
【化７】
2016533405.tif 000014
（式中、Ｒ１は、水素、メチル又はエチル基である）
で示される化合物を指す。
【００３９】
「ポリオキサゾリンセグメント」は、下記式：
【化８】
2016533405.tif 000015
（式中、Ｒ１は、水素、メチル又はエチル基であり、ｑは、３〜５００の整数である）
で示される二価の基を指し、開環重合で得られる。
【００４０】
用語「アゼチジニウム」は、下記式：
【化９】
2016533405.tif 000016
（式中、Ｔ１及びＴ２は直接結合である）
で示される、正に荷電した二価の基（又は基、又は部分）を指す。
【００４１】
用語「アズラクトン」は、下記式：
【化１０】
2016533405.tif 000017
（式中、ｐは０又は１であり；Ｔ３及びＴ４は、互いに独立して、Ｃ１−Ｃ８アルキル（好ましくはメチル）である）
で示される一価の基を指す。
【００４２】
フリーラジカル開始剤は、光開始剤又は熱開始剤のいずれであることも可能である。「光開始剤」は、光の使用によりフリーラジカル架橋／重合反応を引き起こす化学物質を指す。「熱開始剤」は、熱エネルギーの使用によりラジカル架橋／重合反応を引き起こす化学物質を指す。
【００４３】
フリーラジカル開始剤は、光開始剤又は熱開始剤のいずれであることも可能である。「光開始剤」は、光の使用によりフリーラジカル架橋／重合反応を引き起こす化学物質を指す。「熱開始剤」は、熱エネルギーの使用によりラジカル架橋／重合反応を引き起こす化学物質を指す。
【００４４】
「化学線放射の空間的制限」は、光線の形態のエネルギー放射を、例えば、マスク又はスクリーン又はそれらの組み合わせによって指向させて、明確に画定された周辺境界を有する区域に、空間的に制限されたやり方で、衝突させる動作又は方法を指す。米国特許第６，８００，２２５号（図１〜１１）、並びに６，６２７，１２４号（図１〜９）、７，３８４，５９０号（図１〜６）、及び７，３８７，７５９号（図１〜６）（これらの全ては、全体が参照により組み込まれる）の図面に図解で説明されているように、ＵＶ／可視光放射の空間的制限は、放射線（例えば、ＵＶ／可視光）透過領域、放射線透過領域を囲む放射線（例えば、ＵＶ／可視光）不透過領域、及び放射線不透過領域と放射線透過領域の間の境界である投射輪郭を有するマスク又はスクリーンを用いることにより得られる。マスク又はスクリーンは、マスク又はスクリーンの投射輪郭により規定される横断形状を有する放射線（例えば、ＵＶ／可視線）のビームを空間的に投射させる。投射された放射線（例えば、ＵＶ／可視線）のビームは、投射されたビームの経路に位置するレンズ配合物に衝突する放射線（例えば、ＵＶ／可視線）を、型の第１の成形面から第２の成形面までに限定する。生じるコンタクトレンズは、第１の成形面により画定される前面、第２の成形面により画定される反対側の後面、及び投射されたＵＶ／可視ビームの断面形状（即ち、放射線の空間的制限）により画定されるレンズエッジを含む。架橋に使用される放射線は、放射エネルギー、特にＵＶ／可視線、γ線、電子線又は熱線であり、放射エネルギーは、好ましくは、一方では良好な制限を達成するために、そしてもう一方ではエネルギーの効率的な使用を達成するために実質的に平行ビームの形である。
【００４５】
材料の固有「酸素透過度」、Ｄｋは、酸素がある材料を通り抜ける速度である。本願において用いられる場合、ヒドロゲル（シリコーン又は非シリコーン）又はコンタクトレンズに関しての用語「酸素透過度（Ｄｋ）」は、本明細書に後述の実施例に示される手順による、境界層効果に起因する酸素フラックスに対する表面抵抗の下で測定され、これについて補正された酸素透過度（Ｄｋ）を意味する。酸素透過度は、従来からbarrerの単位で表されるが、ここで「barrer」は、［（cm３酸素）（mm）／（cm２）（秒）（mmHg）］×１０−１０として定義される。
【００４６】
レンズ又は材料の「酸素伝達率」、Ｄｋ／ｔは、測定される面積でｔ［mmの単位］の平均厚さを有する特定のレンズ又は材料を酸素が通り抜ける速度である。酸素伝達率は、従来からbarrer/mmの単位で表され、ここで「barrer/mm」は、［（cm３酸素）／（cm２）（秒）（mmHg）］×１０−９と定義される。
【００４７】
コンタクトレンズ又は材料に関しての用語「モジュラス」又は「弾性率」は、コンタクトレンズ又は材料の剛性の尺度である、引張弾性率又はヤング率を意味する。モジュラスは、ANSI Z80.20規格に基づいた方法を用いて測定することができる。当業者は、シリコーンヒドロゲル材料又はコンタクトレンズの弾性率をどのようにして測定するかをよく承知している。例えば、全ての市販コンタクトレンズは、報告された弾性率の数値を有している。
【００４８】
シリコーンヒドロゲルコンタクトレンズに関しての用語「熱安定性」は、そのシリコーンヒドロゲルコンタクトレンズを、ｐＨ７．２０±０．０５のリン酸緩衝食塩水中において、弾性率における有意なオートクレーブ誘発変化を起こすことなく（即ち、１２１℃、３０分間で、１回だけのオートクレーブに付したシリコーンヒドロゲルコンタクトレンズの弾性率に対する、弾性率における増加又は低下が、約１０％以下、好ましくは約５％以下である）、１９回のオートクレーブ（各々１２１℃で３０分間）に付すことができることを意味する。下記式：
【数７】
2016533405.tif 000018
で示される項である、弾性率におけるオートクレーブ誘発変化は、下記式：
【数８】
2016533405.tif 000019
（式中、下記式：
【数９】
2016533405.tif 000020
で示される項は、ソフトコンタクトレンズの平均オートクレーブ１回後弾性率であって、ソフトコンタクトレンズ１５個の、ｐＨ７．２０±０．０５のリン酸緩衝食塩水中において、１２１℃、３０分間で、１回だけオートクレーブした後に測定された弾性率を平均することにより得られ、下記式：
【数１０】
2016533405.tif 000021
で示される項は、ソフトコンタクトレンズの平均オートクレーブ１９回後弾性率であって、ソフトコンタクトレンズ１５個の、ｐＨ７．２０±０．０５のリン酸緩衝食塩水中において、保管及び各々１２１℃、３０分間で、１９回オートクレーブした後に測定された弾性率を平均することにより得られる）
に基づいて計算される。シリコーンヒドロゲルコンタクトレンズの、弾性率におけるオートクレーブ誘発変化の試験は、室温での保存可能期間の等価物を測定するのに要する時間を有意に短縮するために、高められた温度（例えば、６５℃〜９５℃）での従来の加速保存可能期間調査の代替で用いることができると考えられる。
【００４９】
一般に、本発明は、比較的長期の熱安定性を有するシリコーンヒドロゲル眼科用レンズ（特にコンタクトレンズ）に関する。本発明は、一部において、シリコーンヒドロゲルコンタクトレンズを製造するためのモノマー混合物（レンズ配合物又はレンズ形成材料）において、トリス（トリメチルシリルオキシ）シリルアルキル（トリス）基を有する（メタ）アクリルアミド型ビニルモノマーを、ただ１つのＮ−Ｃ１−Ｃ６アルキル（メタ）アクリルアミド基、及びビス（Ｃ１−Ｃ６アルキルジメチルシリルオキシ）−Ｃ１−Ｃ６アルキルシリル−Ｃ１−Ｃ６アルキル基であるシロキサン含有基を有する別のビニルモノマーに置換すると、得られるシリコーンヒドロゲルコンタクトレンズの熱安定性を有意に改善することができる、との意外な発見に基づいている。本発明はまた、一部において、ポリシロキサンクロスリンカーであって、２個の末端エチレン性不飽和基の間のポリシロキサンクロスリンカーの主鎖に、熱的に不安定な結合（例えば、エステル結合であって、エステル結合のカルボニル基に隣接する四級炭素原子を有していないエステル結合、ウレタン結合、及び／又はウレア結合）がないポリシロキサンクロスリンカーを、特に、ただ１つのＮ−Ｃ１−Ｃ６アルキル（メタ）アクリルアミド基、及びビス（Ｃ１−Ｃ６アルキルジメチルシリルオキシ）−Ｃ１−Ｃ６アルキルシリル−Ｃ１−Ｃ６アルキル基であるシロキサン含有基を有するシロキサンビニルモノマーと組み合わせて用いることにより、シリコーンヒドロゲルコンタクトレンズの熱安定性を改善することができるとの発見に基づいている。
【００５０】
シリコーンヒドロゲルコンタクトレンズの製造において、そのようなシロキサンビニルモノマーを用いることに関連する、いくつかの潜在的な固有の特徴がある。第１に、シリコーンヒドロゲルレンズ配合物において、そのようなシロキサンビニルモノマーを用いることにより、得られるシリコーンヒドロゲルコンタクトレンズが、型の中でレンズ配合物を比較的短い時間（例えば、約５０秒未満）内に硬化させることによって得られるものであっても、製造中の操作に由来する光学的欠陥を排除しつつ、改善された熱安定性を有し得る。第２に、Ｎ−アルキル（メタ）アクリルアミド基があることにより、必要な硬化時間が短い（例えば、約５０秒以下の時間内）ＵＶ／可視光重合法により適している。第３に、シリコーンヒドロゲルレンズ配合物中の、そのようなシロキサンビニルモノマー（ポリシロキサンクロスリンカーであって、２個の末端（メタ）アクリルアミド又はメタシルオキシ（methacyloxy）基の間の、ポリシロキサンクロスリンカーの主鎖に、エステル結合であって、エステル結合のカルボニル基に隣接する四級炭素原子を有していないエステル結合、ウレタン結合、及び／又はウレア結合が全く存在しない、ポリシロキサンクロスリンカーと組み合わされている）は、そのシリコーンヒドロゲルレンズ配合物から製造されたシリコーンヒドロゲルコンタクトレンズの熱安定性を改善することができる。第４に、そのようなシロキサンビニルモノマーは、その分子中に親水性基及び疎水性基の両者が存在するため、光学的に透明なシリコーンヒドロゲルコンタクトレンズを製造するよう、レンズ配合物中の親水性及び疎水性の重合性成分と相溶性である。
【００５１】
一つの態様において、本発明は、シリコーンヒドロゲル材料を含むソフトコンタクトレンズであって、シリコーンヒドロゲル材料は：（１）親水性（メタ）アクリルアミド型モノマー由来の（好ましくは、Ｎ，Ｎ−ジメチル（メタ）アクリルアミド、Ｎ−（ヒドロキシメチル）アクリルアミド、Ｎ−ヒドロキシエチルアクリルアミド、Ｎ−ヒドロキシプロピルアクリルアミド、Ｎ−［トリス（ヒドロキシメチル）メチル］アクリルアミド、アクリルアミド、メタクリルアミド、Ｎ−（２−アミノエチル）（メタ）アクリルアミド、Ｎ−（３−アミノプロピル）（メタ）アクリルアミド、及びそれらの混合物からなる群より選択される（メタ）アクリルアミド型モノマー由来の、より好ましくは、Ｎ，Ｎ−ジメチルアクリルアミド由来の）第１の繰り返し単位；（２）下記式（Ｉ）又は（ＩＩ）（好ましくは式（Ｉ））：
【化１１】
2016533405.tif 000022
〔式中、Ｒ’は、水素又はメチルであり、Ｒ”、Ｒ１１及びＲ１２は、各々互いに独立して、Ｃ１−Ｃ６アルキル（好ましくはメチル）であり、ｒ１及びｒ２は、互いに独立して、０又は１の整数であり、ｍ１は、３〜１０（好ましくは３〜８、より好ましくは３〜５）の整数であり、Ｒ９及びＲ１０は、互いに独立して、置換又は非置換Ｃ１−Ｃ１０アルキレン二価基であり、Ｘ１は、下記式：
【化１２】
2016533405.tif 000023
（式中、Ｒ”は、先に定義した通りであり、Ｒ１２”及びＲ１２’は、互いに独立して、Ｃ１−Ｃ６アルキル（好ましくはメチル）である）
の結合である〕
で示されるシロキサンビニルモノマー由来の第２の繰り返し単位；及び（３）直鎖状ポリシロキサンクロスリンカー由来の第３の繰り返し単位であって、直鎖状ポリシロキサンクロスリンカーは、２個の末端（メタ）アクリルアミド又はメタクリルオキシ基を有し、かつ、末端（メタ）アクリルアミド又はメタクリルオキシ基の間の、ポリシロキサンクロスリンカーの主鎖に、エステル結合であって、エステル結合のカルボニル基に隣接する四級炭素原子を有していないエステル結合、ウレタン結合、又はウレア結合が全く存在しない、第３の繰り返し単位
を含み、
ここで、ソフトコンタクトレンズは、下記式：
【数１１】
2016533405.tif 000024
（式中、下記式：
【数１２】
2016533405.tif 000025
で示される項は、ソフトコンタクトレンズの平均オートクレーブ１回後弾性率であって、ソフトコンタクトレンズ１５個の、ｐＨ７．２０±０．０５のリン酸緩衝食塩水中において、１２１℃、３０分間で、１回だけオートクレーブした後に測定された弾性率を平均することにより得られ；下記式：
【数１３】
2016533405.tif 000026
で示される項は、ソフトコンタクトレンズの平均オートクレーブ１９回後弾性率であって、ソフトコンタクトレンズ１５個の、ｐＨ７．２０±０．０５のリン酸緩衝食塩水中において、保管及び各々１２１℃、３０分間で、１９回オートクレーブした後に測定された弾性率を平均することにより得られる）
で示される、弾性率におけるオートクレーブ誘発変化が約１０％以下（好ましくは約７．５％以下、より好ましくは約５％以下）であると特徴付けられる、比較的長期の熱安定性を有する、ソフトコンタクトレンズを提供する。本発明のソフトコンタクトレンズは、少なくとも約４０barrers（好ましくは少なくとも約５０barrers、より好ましくは少なくとも約６０barrers、さらにより好ましくは少なくとも約７０barrers）の酸素透過度（Ｄｋ）；約２０重量％〜約７５重量％（好ましくは約２５重量％〜約７０重量％、より好ましくは約３０重量％〜約６５重量％）の、完全に水和した時の水分含量；及び約０．２MPa〜約１．８MPa（好ましくは約０．３MPa〜約１．４MPa、より好ましくは約０．４MPa〜約１．０MPa）の弾性率を有する。
【００５２】
当業者は、シリコーンヒドロゲルコンタクトレンズの酸素透過度、及び水分含量及び弾性率をどのようにして測定するかをよく承知している。これらのレンズ特性は、全ての製造者により、彼らのシリコーンヒドロゲルコンタクトレンズ製品に関して報告されている。
【００５３】
本発明のこの態様における、一つの好ましい実施態様によれば、親水性（メタ）アクリルアミド型モノマーは、Ｎ，Ｎ−ジメチルアクリルアミド、Ｎ，Ｎ−ジメチルメタクリルアミド、Ｎ−（ヒドロキシメチル）アクリルアミド、Ｎ−ヒドロキシエチルアクリルアミド、Ｎ−ヒドロキシプロピルアクリルアミド、Ｎ−［トリス（ヒドロキシメチル）メチル］アクリルアミド、アクリルアミド、メタクリルアミド、Ｎ−（２−アミノエチル）（メタ）アクリルアミド、Ｎ−（３−アミノプロピル）（メタ）アクリルアミド、又はそれらの混合物でありえ、好ましくはＮ，Ｎ−ジメチルアクリルアミドである。この発明においては、他の（メタ）アクリルアミド型モノマーもまた使用できると理解される。
【００５４】
本発明のこの態様における、他の一つの好ましい実施態様によれば、第２の繰り返し単位は、好ましくは、式（Ｉ）のシロキサンビニルモノマー由来である。より好ましくは、式（Ｉ）において、Ｒ’が水素であり；ｒ１及びｒ２が０であり；Ｒ１０が置換又は非置換Ｃ１−Ｃ１０アルキレン二価基（好ましくはプロピレン二価基）であり；及び／又は、Ｒ１１及びＲ１２が、互いに独立してメチルである。そのような好ましいシロキサンビニルモノマーの例には、下記式：
【化１３】
2016533405.tif 000027
〔式中、Ｒ１３は、下記式：
【化１４】
2016533405.tif 000028
のアルキレン二価基であり、Ｒ１４は、−ＣＨ２ＣＨ２−又は−ＣＨ２ＣＨ２ＣＨ２−の二価アルキレン基であり、Ｒ１５は、下記式：
【化１５】
2016533405.tif 000029
の二価アルキレン基であり、Ｒ”、Ｒ１２及びＲ１１は、各々互いに独立して、Ｃ１−Ｃ４アルキル（好ましくはメチル）であり、ｍ２は、３〜５の整数である〕
のものが含まれるが、これらに限定されない。
【００５５】
式（Ｉ）のシロキサンビニルモノマーは、下記式（ＩＶ）：
【化１６】
2016533405.tif 000030
（式中、Ｒ１２、Ｒ１０及びＲ１１は上記と同義であり、Ｅ１は、アミノ（−ＮＨ２）、カルボキシル（−ＣＯＯＨ）又はヒドロキシル基（−ＯＨ）である）
で示される単官能性トリシロキサンから、これを、カップリング反応において、（メタ）アクリル酸のＮ−ヒドロキシスクシンイミドエステル、（メタ）アクリル酸ハライド（クロリド又はブロミド）、（メタ）アクリル酸無水物、（メタ）アクリル酸、ＮＨ２含有（メタ）アクリルアミド、カルボキシル含有（メタ）アクリルアミド又はアズラクトン含有ビニルモノマー（例えば、２−ビニル−４，４−ジメチル−１，３−オキサゾリン−５−オン、２−イソプロペニル−４，４−ジメチル−１，３−オキサゾリン−５−オン、２−ビニル−４−メチル−４−エチル−１，３−オキサゾリン−５−オン、２−イソプロペニル−４−メチル−４−ブチル−１，３−オキサゾリン−５−オン、２−ビニル−４，４−ジブチル−１，３−オキサゾリン−５−オン、２−イソプロペニル−４−メチル−４−ドデシル−１，３−オキサゾリン−５−オン、２−イソプロペニル−４，４−ジフェニル−１，３−オキサゾリン−５−オン、２−イソプロペニル−４，４−ペンタメチレン−１，３−オキサゾリン−５−オン、２−イソプロペニル−４，４−テトラメチレン−１，３−オキサゾリン−５−オン、２−ビニル−４，４−ジエチル−１，３−オキサゾリン−５−オン、２−ビニル−４−メチル−４−ノニル−１，３−オキサゾリン−５−オン、２−イソプロペニル−４−メチル−４−フェニル−１，３−オキサゾリン−５−オン、２−イソプロペニル−４−メチル−４−ベンジル−１，３−オキサゾリン−５−オン、２−ビニル−４，４−ペンタメチレン−１，３−オキサゾリン−５−オン及び２−ビニル−４，４−ジメチル−１，３−オキサゾリン−６−オン）と反応させて、Ｎ置換（メタ）アクリルアミドを得；次いで、米国特許第４８３５３１２号（全体が参照により本明細書に組み込まれる）に記載の方法に従い、得られたＮ置換（メタ）アクリルアミドを、Ｃ１−Ｃ６アルキルハライドと反応させて、Ｎ，Ｎ置換（メタ）アクリルアミドを得ることにより、調製することができる。
【００５６】
例示を目的として、好ましくはアミノ基（−ＮＨＲ０（式中、Ｒ０は、Ｈ又はＣ１−Ｃ１０アルキルである））、ヒドロキシル基、カルボキシル基、酸ハライド基（−ＣＯＸ、Ｘ＝Ｃｌ、Ｂｒ又はＩ）、酸無水物基、アルデヒド基、アズラクトン基、イソシアナート基、エポキシ基、アジリジン基及びチオール基からなる群より選択される、適合する互いに反応性である官能基の組の間の、種々の反応条件下におけるカップリング反応の限定的でない例を以下に示す。アミノ基は、アルデヒド基と反応してSchiff塩基（これはさらに還元され得る）を形成し；アミノ基−ＮＨＲ０（式中、Ｒ０は、Ｈ又はＣ１−Ｃ６アルキルである）は、酸クロリド若しくはブロミド基と、又は酸無水物基と反応してアミド結合（−ＣＯ−ＮＲ０−）を形成し；アミノ基−ＮＨＲ０は、Ｎ−ヒドロキシスクシンイミドエステル基と反応してアミド結合を形成し；アミノ基−ＮＨＲ０は、カップリング剤−カルボジイミド（例えば、１−エチル−３−（３−ジメチルアミノプロピル）カルボジイミド（ＥＤＣ）、Ｎ，Ｎ’−ジシクロヘキシルカルボジイミド（ＤＣＣ）、１−シクロヘキシル−３−（２−モルホリノエチル）カルボジイミド、ジイソプロピルカルボジイミド、又はそれらの混合物）及びＮ−ヒドロキシスクシンイミドの存在下に、カルボン酸基と反応してアミド結合を形成し；アミノ基−ＮＨＲ０は、アズラクトン基と反応（開環）してアルキレン−ジアミド結合（−Ｃ（Ｏ）ＮＨ−アルキレン−Ｃ（Ｏ）ＮＲ０−（Ｒ０は上記と同義である））を形成し；アミノ基−ＮＨＲ０は、イソシアナート基と反応してウレア結合（−ＮＲ０−Ｃ（Ｏ）−ＮＨ−（Ｒ０は上記と同義である））を形成し；アミノ基−ＮＨＲ０は、エポキシ又はアジリジン基と反応してアミン結合（−Ｃ−Ｒ０−（Ｒ０は上記と同義である））を形成し；ヒドロキシルは、イソシアナートと反応してウレタン結合を形成し；ヒドロキシルは、エポキシ又はアジリジンと反応してエーテル結合（−Ｏ−）を形成し；ヒドロキシルは、酸クロリド若しくはブロミド基と、又は酸無水物基と反応してエステル結合を形成し；ヒドロキシル基は、触媒の存在下にアズラクトン基と反応してアミドアルキレンカルボキシ結合（−Ｃ（Ｏ）ＮＨ−アルキレン−Ｃ（Ｏ）−Ｏ−）を形成し；カルボキシル基は、エポキシ基と反応してエステル結合を形成し；チオール基（−ＳＨ）は、イソシアナートと反応してチオカルバマート結合（−Ｎ−Ｃ（Ｏ）−Ｓ−）を形成し；チオール基は、エポキシ又はアジリジンと反応してチオエーテル結合（−Ｓ−）を形成し；チオール基は、酸クロリド若しくはブロミド基と、又は酸無水物基と反応してチオエステル結合を形成し；チオール基は、触媒の存在下にアズラクトン基と反応して結合（−Ｃ（Ｏ）ＮＨ−ＣＲ１２Ｒ１２’−（ＣＨ２）ｐ−Ｃ（Ｏ）−Ｓ−）を形成し；チオール基は、チオール−エン反応条件下で、チオール−エン反応に基づきビニル基と反応してチオエーテル結合（−Ｓ−）を形成し；チオール基は、適切な反応条件下で、マイケル付加に基づきアクリロイル又はメタクリロイル基と反応してチオエーテル結合を形成し；アゼチジニウム基（
【化１７】
2016533405.tif 000031
）は、約４０℃〜１４０℃の温度でアミノ基（−ＮＨＲ０）、カルボキシル、ヒドロキシル又はチオールと反応して結合（Ｔ１Ｔ２Ｎ−ＣＨ２−ＣＨ（ＯＨ）−ＣＨ２−Ｅ−（Ｅ＝ＮＲ０、ＣＯＯ、Ｏ又はＳ））を形成する。
【００５７】
上記カップリング反応の反応条件は、参考書に教示されており、また当業者にとって周知である。
【００５８】
式（ＩＶ）の単官能性トリシロキサンは、下記式（Ｖ）：
【化１８】
2016533405.tif 000032
（式中、Ｒ１２及びＲ１１は上記と同義である）
で示されるヒドロシロキサン含有トリシロキサンから、これを、当業者に公知の白金触媒ヒドロシリル化反応において、アミノ、カルボキシル又はヒドロキシル基を有するエン含有モノマーと反応させることにより、調製することができる。
【００５９】
式（Ｖ）のヒドロシロキサン含有トリシロキサンは、欧州特許第２１３６６２２Ｂ１号（全体が参照により本明細書に組み込まれる）に記載の手順に従って調製することができる。
【００６０】
アミノ、カルボキシル又はヒドロキシル基を有するエン含有モノマーの例には、ビニル−Ｃ１−Ｃ１０アルキルカルボン酸（即ち、例えば３−ブテン酸、４−ペンテン酸、５−ヘキセン酸、６−ヘプテン酸、７−オクテン酸、８−ノネン酸、９−デセン酸といった、ＣＨ２＝ＣＨ−（ａｌｋ）ｔ−ＣＯＯＨ（式中、ｔ＝１〜１０であり、ａｌｋは、置換又は非置換アルキル二価基である））；ビニル−Ｃ１−Ｃ１２アルキルアミン（アリルアミン、３−ブテニルアミン、４−ペンテニルアミン、１−メチル−４−ペンテニルアミン、５−ヘキセニルアミン、５−ヘプテニルアミン、６−ヘプテニルアミン）；Ｎ−アリル−Ｃ１−Ｃ１２アルキルアミン（例えば、Ｎ−エチル−２−メチルアリルアミン、Ｎ−エチルアリルアミン、Ｎ−アリルメチルアミン、Ｎ−アリル−１−ペンタナミン、Ｎ−アリル−２−メチル−１−ペンタナミン、Ｎ−アリル−２，３−ジメチル−１−ペンタナミン、Ｎ−アリル−１−ヘキサナミン、Ｎ−アリル−２−メチル−１−ヘキサナミン、Ｎ−アリル−１−ヘプタナミン、Ｎ−アリル−１−オクタナミン、Ｎ−アリル−１−エカナミン、Ｎ−アリル−１−ドデカナミン）；アリル−Ｃ１−Ｃ１０アルキルアルコール（例えば、アリルアルコール、アリルカルビノール、アリルエチルアルコール、５−ヘキセン−１−オール、５−ヘキセン−２−オール、９−デセン−１−オール）；ビニル−Ｃ１−Ｃ１０アルキルハライド（例えば、アリルブロミド、４−ブロモ−１−ブテン、５−ブロモ−１−ペンテン、６−ブロモ−１−ヘキセン、７−ブロモ−１−ヘプテン、８−ブロモ−１−オクテン、９−ブロモ−ノネン、１０−ブロモ−１−デセン）；ビニル−Ｃ１−Ｃ１０アルキルエポキシド（例えば、３，４−エポキシ−１−ブテン、３，４−エポキシ−１−ペンテン、４，５−エポキシ−１−ペンテン、２−メチル−２−ビニルオキシラン、１，２−エポキシ−５−ヘキセン、１，２−エポキシ−６−ヘプテン、１，２−エポキシ−７−オクテン、１，２−エポキシ−８−ノネン、１，２−エポキシ−９−デセン）；及びアゼチジニウム含有エン含有モノマー（例えば、Ｎ−アリル−Ｃ１−Ｃ１２アルキルアミンとエピクロルヒドリンの反応生成物）が含まれるが、これらに限定されない。
【００６１】
式（Ｉａ）又は（Ｉｂ）のシロキサンビニルモノマーは、まず、ＥＤＣ及びＮ−ヒドロキシスクシンイミドの存在下、式（ＩＶ）（式中、Ｅ１はＮＨ２である）の単官能性トリシロキサンを、（メタ）アクリル酸クロリド（又はブロミド）、（メタ）アクリル酸無水物、（メタ）アクリル酸のＮ−ヒドロキシスクシンイミドエステル又は（メタ）アクリル酸と反応させて、Ｎ置換（メタ）アクリルアミドを得、次いで、得られたＮ置換（メタ）アクリルアミドを、アルキルハライドと反応させる（上記の通り）ことにより、調製することができる。
【００６２】
式（Ｉｃ）又は（Ｉｄ）のシロキサンビニルモノマーは、まず、式（ＩＶ）（式中、Ｅ１はＮＨ２である）の単官能性トリシロキサンを、カルボキシル含有（メタ）アクリルアミド（例えば、（メタ）アクリル酸のＮ−ヒドロキシスクシンイミドエステルと、β−アラニン、γ−アミノ酪酸、５−アミノ吉草酸、３−アミノ酪酸、３−アミノイソ酪酸、３−アミノシクロヘキサンカルボン酸、３−アミノシクロペンタンカルボン酸、β-ロイシン、β-イソロイシン、β-セリン、β-スレオニン又はスタチンからなる群より選択されるアミノ酸との反応生成物）、又は、アズラクトン含有ビニルモノマー（例えば、２−ビニル−４，４−ジメチル−１，３−オキサゾリン−５−オン、２−イソプロペニル−４，４−ジメチル−１，３−オキサゾリン−５−オン、２−ビニル−４，４−ジメチル−１，３−オキサゾリン−６−オン又は２−イソプロペニル−４，４−ジメチル−１，３−オキサゾリン−６−オン）と反応させて、Ｎ置換（メタ）アクリルアミドを得、次いで、得られたＮ置換（メタ）アクリルアミドを、アルキルハライドと反応させる（上記の通り）ことにより、調製することができる。
【００６３】
式（Ｉｅ）又は（Ｉｆ）のシロキサンビニルモノマーは、まず、式（ＩＶ）（式中、Ｅ１はカルボキシル基である）の単官能性トリシロキサンを、ＮＨ２含有（メタ）アクリルアミド（例えば、（メタ）アクリルアミドエチルアミン又は（メタ）アクリルアミドプロピルアミン）と反応させて、Ｎ置換（メタ）アクリルアミドを得、次いで、得られたＮ置換（メタ）アクリルアミドを、アルキルハライドと反応させる（上記の通り）ことにより、調製することができる。
【００６４】
式（Ｉｇ）又は（Ｉｈ）のシロキサンビニルモノマーは、式（ＩＶ）（式中、Ｅ１はヒドロキシル基である）の単官能性トリシロキサンを、アズラクトン含有ビニルモノマー（例えば、２−ビニル−４，４−ジメチル−１，３−オキサゾリン−５−オン、２−イソプロペニル−４，４−ジメチル−１，３−オキサゾリン−５−オン、２−ビニル−４，４−ジメチル−１，３−オキサゾリン−６−オン又は２−イソプロペニル−４，４−ジメチル−１，３−オキサゾリン−６−オン）と反応させて、Ｎ置換（メタ）アクリルアミドを得、次いで、得られたＮ置換（メタ）アクリルアミドを、アルキルハライドと反応させる（上記の通り）ことにより、調製することができる。
【００６５】
本発明のこの態様における、他の一つの好ましい実施態様によれば、第２の繰り返し単位が、好ましくは式（ＩＩ）のシロキサンビニルモノマー由来である。より好ましくは、式（ＩＩ）において、Ｒ’は水素であり；ｒ１及びｒ２は０であり；Ｒ１０は置換又は非置換Ｃ１−Ｃ１０アルキレン二価基であり；Ｒ”はＣ１−Ｃ６アルキル（好ましくはメチル）であり；Ｒ１１はＣ１−Ｃ６アルキルである。
【００６６】
式（ＩＩ）のシロキサンビニルモノマーは、下記式（ＶＩ）：
【化１９】
2016533405.tif 000033
（式中、Ｒ１１、Ｒ１０及びｍ１は上記と同義であり、Ｅ１は、アミノ（−ＮＨ２）、カルボキシル（−ＣＯＯＨ）又はヒドロキシル基（−ＯＨ）である）
で示される単官能性オリゴジメチルシロキサンから、これをまず、当業者に周知のカップリング反応（上記の通り）において、（メタ）アクリル酸のＮ−ヒドロキシスクシンイミドエステル、（メタ）アクリル酸ハライド（クロリド又はブロミド）、（メタ）アクリル酸無水物、（メタ）アクリル酸、ＮＨ２含有（メタ）アクリルアミド、カルボキシル含有（メタ）アクリルアミド又はアズラクトン含有ビニルモノマー（例えば、２−ビニル−４，４−ジメチル−１，３−オキサゾリン−５−オン、２−イソプロペニル−４，４−ジメチル−１，３−オキサゾリン−５−オン、２−ビニル−４−メチル−４−エチル−１，３−オキサゾリン−５−オン、２−イソプロペニル−４−メチル−４−ブチル−１，３−オキサゾリン−５−オン、２−ビニル−４，４−ジブチル−１，３−オキサゾリン−５−オン、２−イソプロペニル−４−メチル−４−ドデシル−１，３−オキサゾリン−５−オン、２−イソプロペニル−４，４−ジフェニル−１，３−オキサゾリン−５−オン、２−イソプロペニル−４，４−ペンタメチレン−１，３−オキサゾリン−５−オン、２−イソプロペニル−４，４−テトラメチレン−１，３−オキサゾリン−５−オン、２−ビニル−４，４−ジエチル−１，３−オキサゾリン−５−オン、２−ビニル−４−メチル−４−ノニル−１，３−オキサゾリン−５−オン、２−イソプロペニル−４−メチル−４−フェニル−１，３−オキサゾリン−５−オン、２−イソプロペニル−４−メチル−４−ベンジル−１，３−オキサゾリン−５−オン、２−ビニル−４，４−ペンタメチレン−１，３−オキサゾリン−５−オン及び２−ビニル−４，４−ジメチル−１，３−オキサゾリン−６−オン）、と反応させて、Ｎ置換（メタ）アクリルアミドを得、次いで、Ｎ置換（メタ）アクリルアミドを、アルキルハライドと反応させる（上記の通り）ことにより、調製することができる。
【００６７】
式（ＶＩ）の単官能性オリゴジメチルシロキサンは、ヘキサメチルシクロトリシロキサンの「リビング」重合を、アルキルリチウム（例えば、ｎ−ブチルリチウム）を用いて開始し、ジメチルクロロシランを用いて反応をクエンチし、これに続くエン含有モノマー（例えば、アリルアミン、３−ブテニルアミン、４−ペンテニルアミン、５−ヘキセニルアミン、５−ヘプテニルアミン、６−ヘプテニルアミン、アリルアルコール、アリルカルビノール、アリルエチル アルコール、５−ヘキセン−１−オール、５−ヘキセン−２−オール、９−デセン−１−オール、３−ブテン酸、４−ペンテン酸、５−ヘキセン酸、６−ヘプテン酸、７−オクテン酸、８−ノネン酸、９−デセン酸）とのヒドロシリル化により、調製することができる。
【００６８】
本発明のこの態様における、他の一つの好ましい実施態様によれば、第３の繰り返し単位は、好ましくは下記式（ＩＩＩ）：
【化２０】
2016533405.tif 000034
（式中、Ｅ及びＥ’は、互いに独立して、メタクリルオキシ、（メタ）アクリルアミド、又はＮ−Ｃ１−Ｃ６アルキル（メタ）アクリルアミド基であり、Ｒ９、Ｒ１０、Ｘ１、ｒ１、ｒ２は上記と同義であり、ｎ１及びｎ２は、互いに独立して、０〜２００の整数であって、かつ（ｎ１＋ｎ２）は、１０〜２００であり、Ｒ１、Ｒ２、Ｒ３、Ｒ４、Ｒ５、Ｒ６、Ｒ７及びＲ８は、互いに独立して、Ｃ１−Ｃ１０アルキル、Ｃ１−Ｃ４アルキル又はＣ１−Ｃ４アルコキシ置換フェニル、Ｃ１−Ｃ１０フルオロアルキル、Ｃ１−Ｃ１０フルオロエーテル、Ｃ６−Ｃ１８アリール基、又は−ａｌｋ−（ＯＣ２Ｈ４）ｎ３−ＯＲ０（式中、ａｌｋは、Ｃ１−Ｃ６アルキレン二価基であり、Ｒ０は、Ｈ又はＣ１−Ｃ６アルキルであり、ｎ３は、１〜１０の整数である）である）で示されるポリシロキサンクロスリンカー由来である。より好ましくは、Ｒ１〜Ｒ８がメチルであるか；Ｒ１〜Ｒ４及びＲ６〜Ｒ８はメチルであるが、Ｒ５は−ａｌｋ−（ＯＣ２Ｈ４）ｎ３−ＯＲ０（式中、ａｌｋは、Ｃ１−Ｃ６アルキレン二価基であり、Ｒ０は、Ｈ又はＣ１−Ｃ１０アルキルであり、ｎ３は、１〜１０の整数である）である。
【００６９】
本発明のこの態様における、他の一つの好ましい実施態様によれば、本発明のソフトコンタクトレンズは、シリコーンヒドロゲル材料を含み、シリコーンヒドロゲル材料が、そのポリマーマトリックス中に、Ｎ，Ｎ’−メチレン−ビス−（メタ）アクリルアミド、Ｎ，Ｎ’−エチレン−ビス−（メタ）アクリルアミド、Ｎ，Ｎ’−ジヒドロキシエチレン−ビス−（メタ）アクリルアミド、１，３−ビス（アクリルアミドプロピル）−１，１，３，３−テトラメチルジシロキサン、１，３−ビス（メタクリルアミドプロピル）−１，１，３，３−テトラメチルジシロキサン及びそれらの組み合わせからなる群より選択される架橋剤由来の第４の繰り返し単位をさらに含む。架橋剤は、構造的完全性及び機械的強度を向上するために用いてよい。
【００７０】
本発明のこの態様における、他の一つの好ましい実施態様によれば、本発明のソフトコンタクトレンズは、シリコーンヒドロゲル材料を含み、シリコーンヒドロゲル材料が、そのポリマーマトリックス中に、紫外線（ＵＶ）及び高エネルギー紫色光（violet light）（ＨＥＶＬ）を吸収することができるビニルモノマー由来の第５の繰り返し単位をさらに含み、本発明において用いられている。ＵＶ吸収性又はＵＶ／ＨＥＶＬ吸収性ビニルモノマー単位を有することにより、ＵＶ吸収性又はＵＶ／ＨＥＶＬ吸収能を有するシリコーンヒドロゲルレンズを得ることができる。そのようなレンズは、紫外線（「ＵＶ」）及び場合により高エネルギー紫色光により引き起こされる障害から、角膜をある程度保護し得る。
【００７１】
好ましいＵＶ吸収性及びＵＶ／ＨＥＶＬ吸収性の、ベンゾトリアゾール含有ビニルモノマーの例には：２−（２−ヒドロキシ−５−ビニルフェニル）−２Ｈ−ベンゾトリアゾール、２−（２−ヒドロキシ−５−アクリリル（acrylyl）オキシフェニル）−２Ｈ−ベンゾトリアゾール、２−（２−ヒドロキシ−３−メタクリルアミドメチル−５−tert−オクチルフェニル）ベンゾトリアゾール、２−（２’−ヒドロキシ−５’−メタクリルアミドフェニル）−５−クロロベンゾトリアゾール、２−（２’−ヒドロキシ−５’−メタクリルアミドフェニル）−５−メトキシベンゾトリアゾール、２−（２’−ヒドロキシ−５’−メタクリルオキシプロピル−３’−ｔ−ブチル−フェニル）−５−クロロベンゾトリアゾール、２−（２’−ヒドロキシ−５’−メタクリルオキシプロピルフェニル）ベンゾトリアゾール、２−ヒドロキシ−５−メトキシ−３−（５−（トリフルオロメチル）−２Ｈ−ベンゾ［ｄ］［１，２，３］トリアゾール−２−イル）ベンジルメタクリラート（ＷＬ−１）、２−ヒドロキシ−５−メトキシ−３−（５−メトキシ−２Ｈ−ベンゾ［ｄ］［１，２，３］トリアゾール−２−イル）ベンジルメタクリラート（ＷＬ−５）、３−（５−フルオロ−２Ｈ−ベンゾ［ｄ］［１，２，３］トリアゾール−２−イル）−２−ヒドロキシ−５−メトキシベンジルメタクリラート（ＷＬ−２）、３−（２Ｈ−ベンゾ［ｄ］［１，２，３］トリアゾール−２−イル）−２−ヒドロキシ−５−メトキシベンジルメタクリラート（ＷＬ−３）、３−（５−クロロ−２Ｈ−ベンゾ［ｄ］［１，２，３］トリアゾール−２−イル）−２−ヒドロキシ−５−メトキシベンジルメタクリラート（ＷＬ−４）、２−ヒドロキシ−５−メトキシ−３−（５−メチル−２Ｈ−ベンゾ［ｄ］［１，２，３］トリアゾール−２−イル）ベンジルメタクリラート（ＷＬ−６）、２−ヒドロキシ−５−メチル−３−（５−（トリフルオロメチル）−２Ｈ−ベンゾ［ｄ］［１，２，３］トリアゾール−２−イル）ベンジルメタクリラート（ＷＬ−７）、４−アリル−２−（５−クロロ−２Ｈ−ベンゾ［ｄ］［１，２，３］トリアゾール−２−イル）−６−メトキシフェノール（ＷＬ−８）、２−｛２’−ヒドロキシ−３’−tert−５’［３”−（４”−ビニルベンジルオキシ）プロポキシ］フェニル｝−５−メトキシ−２Ｈ−ベンゾトリアゾール、フェノール、２−（５−クロロ−２Ｈ−ベンゾトリアゾール−２−イル）−６−（１，１−ジメチルエチル）−４−エテニル−（ＵＶＡＭ）、２−（２’−ヒドロキシ−５’−メタクリルオキシエチルフェニル）ベンゾトリアゾール（２−プロペン酸、２−メチル−、２−［３−（２Ｈ−ベンゾトリアゾール−２−イル）−４−ヒドロキシフェニル］エチルエステル、Ｎｏｒｂｌｏｃ）、２−｛２’−ヒドロキシ−３’−tert−ブチル−５’−［３’−メタクリロイルオキシプロポキシ］フェニル｝−５−メトキシ−２Ｈ−ベンゾトリアゾール（ＵＶ１３）、２−［２’−ヒドロキシ−３’−tert−ブチル−５’−（３’−アクリロイルオキシプロポキシ）フェニル］−５−トリフルオロメチル−２Ｈ−ベンゾトリアゾール（ＣＦ３−ＵＶ１３）、２−（２’−ヒドロキシ−５−メタクリルアミドフェニル）−５−メトキシ���ンゾトリアゾール（ＵＶ６）、２−（３−アリル−２−ヒドロキシ−５−メチルフェニル）−２Ｈ−ベンゾトリアゾール（ＵＶ９）、２−（２−ヒドロキシ−３−メタリル−５−メチルフェニル）−２Ｈ−ベンゾトリアゾール（ＵＶ１２）、２−３’−ｔ−ブチル−２’−ヒドロキシ−５’−（３”−ジメチルビニルシリルプロポキシ）−２’−ヒドロキシ−フェニル）−５−メトキシベンゾトリアゾール（ＵＶ１５）、２−（２’−ヒドロキシ−５’−メタクリロイルプロピル−３’−tert−ブチル−フェニル）−５−メトキシ−２Ｈ−ベンゾトリアゾール（ＵＶ１６）、２−（２’−ヒドロキシ−５’−アクリロイルプロピル−３’−tert−ブチル−フェニル）−５−メトキシ−２Ｈ−ベンゾトリアゾール（ＵＶ１６Ａ）、２−メチルアクリル酸  ３−［３−tert−ブチル−５−（５−クロロベンゾトリアゾール−２−イル）−４−ヒドロキシフェニル］−プロピルエステル（16-100、CAS#96478-15-8）、２−（３−（tert−ブチル）−４−ヒドロキシ−５−（５−メトキシ−２Ｈ−ベンゾ［ｄ］［１，２，３］トリアゾール−２−イル）フェノキシ）エチルメタクリラート（１６−１０２）；フェノール、２−（５−クロロ−２Ｈ−ベンゾトリアゾール−２−イル）−６−メトキシ−４−（２−プロペン−１−イル）（CAS#1260141-20-5）；２−［２−ヒドロキシ−５−［３−（メタクリロイルオキシ）プロピル］−３−tert−ブチルフェニル］−５−クロロ−２Ｈ−ベンゾトリアゾール；フェノール、２−（５−エテニル−２Ｈ−ベンゾトリアゾール−２−イル）−４−メチル−、ホモポリマー（９ＣＩ）（CAS#83063-87-0）が含まれるが、これらに限定されない。本発明によれば、重合性組成物は、約０．２重量％〜約５．０重量％、好ましくは約０．３重量％〜約２．５重量％、より好ましくは約０．５重量％〜約１．８重量％のＵＶ吸収剤を含む。
【００７２】
本発明において、紫外線及び高エネルギー紫色光（ＨＥＶＬ）を吸収することができるビニルモノマーを用いる場合、フリーラジカル重合を開始するために、ゲルマン系（Germane-based）ノリッシュＩ型光開始剤及び約４００〜約５５０ｎｍの領域の光を含む光源が好ましく用いられる。本発明においては、約４００〜約５５０ｎｍの領域の光を含む光源による照射下で、フリーラジカル重合を開始することができる限り、任意のゲルマン系ノリッシュＩ型光開始剤を用いることができる。ゲルマン系ノリッシュＩ型光開始剤の例は、米国特許第７，６０５，１９０号（全体が参照により本明細書に組み込まれる）に記載されているアシルゲルマニウム化合物である。好ましくは、レンズ形成材料のモノマーは、以下のアシルゲルマニウム化合物のうちの少なくとも１種を含む。
【化２１】
2016533405.tif 000035
【００７３】
本発明においては、レンズ配合物がＵＶ吸収性ビニルモノマーを含む場合、光開始剤として、ベンゾイルホスフィンオキシド光開始剤が好ましく用いられる。好ましいベンゾイルホスフィン オキシド光開始剤には、２，４，６−トリメチルベンゾイルジフェニルホスフィンオキシド；ビス−（２，６−ジクロロベンゾイル）−４−Ｎ−プロピルフェニルホスフィンオキシド；及びビス−（２，６−ジクロロベンゾイル）−４−Ｎ−ブチルフェニルホスフィンオキシドが含まれるが、これらに限定されない。本発明においては、ベンゾイルホスフィンオキシド開始剤以外の任意の光開始剤を使用することができると理解される。
【００７４】
本発明のソフトコンタクトレンズは、場合により、（メタ）アクリルアミド型ビニルモノマー以外の親水性ビニルモノマー、及び／又は非シリコーン疎水性ビニルモノマー由来の、少量の付加的な繰り返し単位（即ち、ソフトコンタクトレンズを製造するためのレンズ配合物中の全重合性成分の約５重量％未満）を含むことができると理解される。
【００７５】
本発明においては、任意の親水性ビニルモノマーをほとんど使用することができる。適切な親水性ビニルモノマーは、ヒドロキシル置換低級アルキル（Ｃ１〜Ｃ６）アクリラート及びメタクリラート、ヒドロキシル置換低級アルキルビニルエーテル、Ｎ−ビニルピロール、Ｎ−ビニル−２−ピロリドン、２−ビニルオキサゾリン、２−ビニル−４，４’−ジアルキルオキサゾリン−５−オン、２−及び４−ビニルピリジン、全部で３〜６個の炭素原子を有するオレフィン性不飽和カルボン酸、アミノ（低級アルキル）−（用語「アミノ」は、４級アンモニウムも含む）、モノ（低級アルキルアミノ）（低級アルキル）及びジ（低級アルキルアミノ）（低級アルキル）アクリラート及びメタクリラート、アリルアルコール、Ｎ−ビニルアルキルアミド、Ｎ−ビニル−Ｎ−アルキルアミド等である（ただし、これは完全なリストではない）。好ましい親水性ビニルモノマーのうち、メタクリル酸２−ヒドロキシエチル（ＨＥＭＡ）、アクリル酸２−ヒドロキシエチル（ＨＥＡ）、アクリル酸ヒドロキシプロピル、メタクリル酸ヒドロキシプロピル（ＨＰＭＡ）、メタクリル酸（トリメチルアンモニウム）２−ヒドロキシプロピル塩酸塩、メタクリル酸アミノプロピル塩酸塩、メタクリル酸ジメチルアミノエチル（ＤＭＡＥＭＡ）、メタクリル酸グリセリン（ＧＭＡ）、Ｎ−ビニル−２−ピロリドン（ＮＶＰ）、アリルアルコール、ビニルピリジン、アクリル酸、重量平均分子量２００〜１５００のＣ１−Ｃ４−アルコキシポリエチレングリコール（メタ）アクリラート、メタクリル酸、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、及びＮ−ビニルカプロラクタムである。より好ましくは、アミド型ビニルモノマー以外の親水性ビニルモノマーは、アクリラートモノマーである。
【００７６】
ペンダント又は末端官能基を有する中間共重合体を調製するための化学線重合性組成物においては、ほとんど任意の疎水性ビニルモノマーを使用することができる。好ましい疎水性ビニルモノマーの例には、アクリル酸メチル、アクリル酸エチル、アクリル酸プロピル、アクリル酸イソプロピル、アクリル酸シクロヘキシル、アクリル酸２−エチルヘキシル、メタクリル酸メチル、メタクリル酸エチル、メタクリル酸プロピル、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、メタクリル酸パーフルオロヘキシルエチルチオカルボニルアミノエチル、メタクリル酸イソボルニル、メタクリル酸トリフルオロエチル、メタクリル酸ヘキサフルオロイソプロピル、メタクリル酸ヘキサフルオロブチルが含まれる。
【００７７】
本発明のこの態様における、他の一つの好ましい実施態様によれば、ソフトコンタクトレンズは、レンズ配合物の重合生成物であるシリコーンヒドロゲル材料を含み、レンズ配合物は、（１）約５％〜約６０重量％、好ましくは約１０％〜約５０重量％、さらに好ましくは約１５％〜約４５重量％、さらに好ましくは約２０％〜約４０重量％の親水性（メタ）アクリルアミド型モノマー；（２）約５％〜約５０重量％、好ましくは約１０％〜約４０重量％、より好ましくは約１５％〜約３０重量％の式（Ｉ）及び／又は（ＩＩ）のシロキサンビニルモノマー；（３）約５％〜約５０％、好ましくは約１０％〜約４０重量％、より好ましくは約１５％〜約３５重量％の式（ＩＩＩ）のα，ω−ジ（メタ）アクリルアミド末端ポリシロキサン；（４）約０．０５％〜約１．５重量％、好ましくは約０．１％〜１．３重量％、より好ましくは約０．５％〜約１．１重量％の光開始剤；（５）０〜４重量％、好ましくは約０〜約３重量％、より好ましくは約０．０５％〜約２．５％、さらに好ましくは約０．１％〜約２％の、Ｎ，Ｎ’−メチレン−ビス−（メタ）アクリルアミド、Ｎ，Ｎ’−エチレン−ビス−（メタ）アクリルアミド、Ｎ，Ｎ’−ジヒドロキシエチレン−ビス−（メタ）アクリルアミド、１，３−ビス（アクリルアミドプロピル）−１，１，３，３−テトラメチルジシロキサン、１，３−ビス（メタクリルアミドプロピル）−１，１，３，３−テトラメチルジシロキサン、及びそれらの組み合わせからなる群より選択される架橋剤；及び（６）０〜５重量％、好ましくは約０．２％〜５重量％、より好ましくは約０．５％〜約２．５重量％の重合性ＵＶ吸収性又はＵＶ／ＨＥＶＬ吸収性ビニルモノマーを含む。前記の範囲の組み合わせは、一覧の成分と、任意の付加的な成分が、合計で１００重量％になることを条件として提示されている。
【００７８】
本発明においては、特に、レンズ配合物がＵＶ吸収性又はＵＶ／ＨＥＶＬ吸収性ビニルモノマーを全く含まない場合、上記ゲルマン系ノリッシュＩ型光開始剤及びベンゾイルホスフィンオキシド光開始剤に加え、他の適切な光開始剤、例えば、ベンゾインメチルエーテル、ジエトキシアセトフェノン、ベンゾイルホスフィンオキシド、１−ヒドロキシシクロヘキシルフェニルケトン及びDarocur及びIrgacure型、好ましくはDarocur 1173（登録商標）、Irgacure 369（登録商標）、Irgacure 379（登録商標）及びIrgacure 2959（登録商標）といったものも用いることができる。次いで、化学線照射、例えば光、特に適切な波長のＵＶ／可視光により重合を誘発することができる。スペクトル上の要件は、それが適切である場合には、適切な光増感剤の添加によりしかるべく制御することができる。
【００７９】
本発明のシリコーンヒドロゲルコンタクトレンズを製造するためのレンズ配合物は、抗菌剤、好ましくは抗菌性金属ナノ粒子、より好ましくは銀ナノ粒子をさらに含むことができる。
【００８０】
本発明によれば、本発明のソフトコンタクトレンズは、可視性着色剤（visibility tinting agents）（例えば、染料、顔料、又はそれらの混合物）、抗菌剤（例えば、銀ナノ粒子）、生物活性剤、浸出性潤滑剤、浸出性涙液安定化剤等といった、当業者にとって公知である、種々の成分をさらに含むことができる。
【００８１】
ポリマーマトリックス中に組み込まれる生物活性剤は、眼の病気を防止するか、又は眼の病気の症状を軽減させることができる任意の化合物である。生物活性剤は、薬剤、アミノ酸（例えば、タウリン、グリシンなど）、ポリペプチド、タンパク質、核酸、又はこれらの任意の組合せであってよい。本明細書で有用な薬剤の例には、レバミピド、ケトチフェン、オラプチジン、クロモグリコレート、シクロスポリン、ネドクロミル、レボカバスチン、ロドキサミド、ケトチフェン、又は薬学的に許容しうるこれらの塩若しくはエステルを包含するが、これらに限定されない。生物活性剤の他の例は、２−ピロリドン−５−カルボン酸（ＰＣＡ）、α−ヒドロキシル酸（例えば、グリコール酸、乳酸、リンゴ酸、酒石酸、マンデル酸及びクエン酸、並びにこれらの塩など）、リノール酸及びγ−リノール酸、並びにビタミン類（例えば、Ｂ５、Ａ、Ｂ６など）を包含する。
【００８２】
浸出性潤滑剤の例には、ムチン様物質（例えば、ポリグリコール酸）及び非架橋性親水性ポリマー（即ち、エチレン性不飽和基を持たない）が含まれるが、これらに限定されない。エチレン性不飽和基を持たない任意の親水性ポリマー又はコポリマーを、浸出性潤滑剤として使用することができる。非架橋性親水性ポリマーの好ましい例には、ポリビニルアルコール類（ＰＶＡｓ）、ポリアミド、ポリイミド、ポリラクトン、ビニルラクタムのホモポリマー、１種以上の親水性ビニルコモノマーの存在下若しくは非存在下での少なくとも１種のビニルラクタムのコポリマー、アクリルアミド若しくはメタクリルアミドのホモポリマー、アクリルアミド又はメタクリルアミドと１種以上の親水性ビニルモノマーとのコポリマー、ポリエチレンオキシド（即ち、ポリエチレングリコール（ＰＥＧ））、ポリオキシエチレン誘導体、ポリ−Ｎ，Ｎ−ジメチルアクリルアミド、ポリアクリル酸、ポリ（２−エチル−オキサゾリン）、ヘパリン多糖類、多糖類及びこれらの混合物が含まれるが、これらに限定されない。非架橋性親水性ポリマーの重量平均分子量Ｍｗは、好ましくは５，０００〜５００，０００、より好ましくは１０，０００〜３００，０００、さらに好ましくは２０，０００〜１００，０００である。
【００８３】
浸出性涙液安定化剤の例には、リン脂質、モノグリセリド、ジグリセリド、トリグリセリド、糖脂質、グリセロ糖脂質、スフィンゴ脂質、スフィンゴ−糖脂質、脂肪族アルコール、脂肪酸、鉱油及びこれらの混合物が含まれるが、これらに限定されない。好ましくは、涙液安定化剤は、リン脂質、モノグリセリド、ジグリセリド、トリグリセリド、糖脂質、グリセロ糖脂質、スフィンゴ脂質、スフィンゴ−糖脂質、８〜３６個の炭素原子を有する脂肪酸、８〜３６個の炭素原子を有する脂肪族アルコール、又はこれらの混合物である。
【００８４】
当業者は、コンタクトレンズをいかにして製造するかをよく承知している。例えば、従来の「スピンキャスティング成形」で、又は静的な形態のフルキャスト成形法によって、又は特注のコンタクトレンズを製造するのに用いられるような、シリコーンヒドロゲルボタンの旋盤切削により、コンタクトレンズを製造することができる。キャスト成形では、典型的には、レンズ配合物を型に分注し、コンタクトレンズを製造するための型の中で硬化させる（即ち、重合及び／又は架橋させる）。
【００８５】
本発明によれば、レンズ配合物（又はレンズ形成材料）は流動性の組成物であり、約２０℃〜約８５℃の温度において、溶液であるか、又は溶融するかでありうる。レンズ配合物は、当業者にとって公知の任意の適切な溶媒に、全ての望ましい成分を溶解することにより調製することができる。適切な溶媒の例には、水、テトラヒドロフラン、トリプロピレングリコールメチルエーテル、ジプロピレングリコールメチルエーテル、エチレングリコールｎ−ブチルエーテル、ケトン類（例えば、アセトン、メチルエチルケトン等）、ジエチレングリコールｎ−ブチルエーテル、ジエチレングリコールメチルエーテル、エチレングリコールフェニルエーテル、プロピレングリコールメチルエーテル、プロピレングリコールメチルエーテルアセタート、ジプロピレングリコールメチルエーテルアセタート、プロピレングリコールｎ−プロピルエーテル、ジプロピレングリコールｎ−プロピルエーテル、トリプロピレングリコールｎ−ブチルエーテル、プロピレングリコールｎ−ブチルエーテル、ジプロピレングリコールｎ−ブチルエーテル、トリプロピレングリコールｎ−ブチルエーテル、プロピレングリコールフェニルエーテルジプロピレングリコールジメチルエーテル、ポリエチレングリコール、ポリプロピレングリコール、酢酸エチル、酢酸ブチル、酢酸アミル、乳酸メチル、乳酸エチル、乳酸ｉ−プロピル、塩化メチレン、２−ブタノール、１−プロパノール、２−プロパノール、メントール、シクロヘキサノール、シクロペンタノール及びエキソノルボルネオール、２−ペンタノール、３−ペンタノール、２−ヘキサノール、３−ヘキサノール、３−メチル−２−ブタノール、２−ヘプタノール、２−オクタノール、２−ノナノール、２−デカノール、３−オクタノール、ノルボルネオール、tert−ブタノール、tert−アミルアルコール、２−メチル−２−ペンタノール、２，３−ジメチル−２−ブタノール、３−メチル−３−ペンタノール、１−メチルシクロヘキサノール、２−メチル−２−ヘキサノール、３，７−ジメチル−３−オクタノール、１−クロロ−２−メチル−２−プロパノール、２−メチル−２−ヘプタノール、２−メチル−２−オクタノール、２−２−メチル−２−ノナノール、２−メチル−２−デカノール、３−メチル−３−ヘキサノール、３−メチル−３−ヘプタノール、４−メチル−４−ヘプタノール、３−メチル−３−オクタノール、４−メチル−４−オクタノール、３−メチル−３−ノナノール、４−メチル−４−ノナノール、３−メチル−３−オクタノール、３−エチル−３−ヘキサノール、３−メチル−３−ヘプタノール、４−エチル−４−ヘプタノール、４−プロピル−４−ヘプタノール、４−イソプロピル−４−ヘプタノール、２，４−ジメチル−２−ペンタノール、１−メチルシクロペンタノール、１−エチルシクロペンタノール、１−エチルシクロペンタノール、３−ヒドロキシ−３−メチル−１−ブテン、４−ヒドロキシ−４−メチル−１−シクロペンタノール、２−フェニル−２−プロパノール、２−メトキシ−２−メチル−２−プロパノール２，３，４−トリメチル−３−ペンタノール、３，７−ジメチル−３−オクタノール、２−フェニル−２−ブタノール、２−メチル−１−フ���ニル−２−プロパノール及び３−エチル−３−ペンタノール、１−エトキシ−２−プロパノール、１−メチル−２−プロパノール、ｔ−アミルアルコール、イソプロパノール、１−メチル−２−ピロリドン、Ｎ，Ｎ−ジメチルプロピオンアミド、ジメチルホルムアミド、ジメチルアセトアミド、ジメチルプロピオンアミド、Ｎ−メチルピロリジノン、並びにそれらの混合物が含まれるが、これらに限定されない。好ましくは、レンズ配合物は、水、１，２−プロピレングリコール、分子量約４００ダルトン以下のポリエチレングリコール、またはそれらの混合物中の、全ての望ましい成分の溶液である。
【００８６】
コンタクトレンズを製造するためのレンズ型は、当業者には周知であり、例えば、キャスト成形又はスピンキャスティングにおいて用いられる。例えば、型（キャスト成形用）は一般に、少なくとも２個の成形用型片（又は部分）又は半型、即ち第１の及び第２の半型を含む。第１の半型は、第１の成形（又は光学）面を規定し、第２の半型は、第２の成形（又は光学）面を規定する。第１及び第２の半型は、第１の成形面と第２の成形面の間にレンズ形成空隙を形成するように互いに受容し合うように構成される。半型の成形面は、型の空隙形成面であり、レンズ形成材料と直接に接触する。
【００８７】
コンタクトレンズをキャスト成形するための成形用型片を製造する方法は一般に、当業者には周知である。本発明の方法は、成形用型を形成するための何らかの特定の方法に限定されない。実際、本発明においては、型を形成するための任意の方法を用いることができる。第１及び第２の半型は、射出成形又は旋盤加工のような、種々の手法を介して形成することができる。半型を形成するのに適切なプロセスの例は、米国特許第４，４４４，７１１号（Schad）；４，４６０，５３４号（Boehm et al.）；５，８４３，３４６号（Morrill）；及び５，８９４，００２号（Boneberger et al.）に開示されており、これらも参照により本明細書に組み込まれる。
【００８８】
当分野において知られている事実上全ての型製造用材料は、コンタクトレンズ製造用の型を製造するために使用することができる。例えば、ポリマー材料、例えば、ポリエチレン、ポリプロピレン、ポリスチレン、ＰＭＭＡ、Topas（登録商標）COC grade 8007-S10（エチレン及びノルボルネンの透明な無定形コポリマー、Ticona GmbH of Frankfurt, Germany及びSummit, New Jersey製）などを使用することができる。石英ガラス及びサファイアのような、ＵＶ光透過可能な他の材料を使用してもよい。
【００８９】
本発明によれば、レンズ配合物（又は組成物）は、任意の既知の方法により、型によって形成される空隙に導入（分注）することができる。
【００９０】
レンズ配合物を型に分注した後、これを重合させてコンタクトレンズを製造する。架橋は熱的又は化学線により開始してもよく、好ましくは、型の中のレンズ配合物を化学線の空間的に制限されたものに曝露して、レンズ配合物中の重合性成分を重合させる。
【００９１】
成形体を型から除去できるようにする型の開放は、それ自体が周知である様式で行い得る。
【００９２】
成形されたコンタクトレンズは、重合していない重合性成分を除去するためのレンズ抽出に付すことができる。抽出溶媒は、当業者に知られている任意の溶媒でありうる。適切な抽出溶媒の例は上記されているものである。好ましくは、水又は水溶液を抽出溶媒として用いる。抽出後、水、又は湿潤剤（例えば、親水性ポリマー）の水溶液中でレンズを水和することができる。
【００９３】
成形されたコンタクトレンズはさらに、例えば、表面処理、約０．００５％〜約５重量％の湿潤剤（例えば、上記のもの等当業者にとって公知の親水性ポリマー）及び／又は増粘剤（例えば、メチルセルロース（ＭＣ）、エチルセルロース、ヒドロキシメチルセルロース、ヒドロキシエチルセルロース（ＨＥＣ）、ヒドロキシプロピルセルロース（ＨＰＣ）、ヒドロキシプロピルメチルセルロース（ＨＰＭＣ）、又はそれらの混合物）を含有し得るパッケージング溶液を含むレンズパッケージ内へのパッケージング；１１８〜１２４℃で少なくとも約３０分間のオートクレーブといった滅菌；等といった、さらなる工程に付すことができる。
【００９４】
本発明のこの態様における、本発明の好ましい、より好ましい、さらに好ましい、そして最も好ましい実施態様を含む種々の実施態様は、先に別個に記載されている可能性があるが、本発明のソフトコンタクトレンズの種々の実施態様に到達するために、それらを任意の所望の様式で組み合わせ、及び／又は併用することができると理解すべきである。
【００９５】
他の態様において、本発明は、比較的長期の熱安定性を有するシリコーンヒドロゲルコンタクトレンズを製造する方法を提供する。方法は、下記：ソフトコンタクトレンズを製造するための型を提供する工程であって、型は、コンタクトレンズの前面を規定する第１の成形面を有する第１の半型及びコンタクトレンズの後面を規定する第２の成形面を有する第２の半型を有し、前記第１及び第２の半型は、前記第１及び第２の成形面の間に空隙を形成するように、互いに受容し合うように構成される工程；空隙にレンズ配合物を導入する工程であって、レンズ配合物は、（１）親水性（メタ）アクリルアミド型モノマー、（２）下記式（Ｉ）又は（ＩＩ）（好ましくは式（Ｉ））：
【化２２】
2016533405.tif 000036
（式中、Ｒ’は、水素又はメチルであり、Ｒ”、Ｒ１１及びＲ１２は、各々互いに独立して、Ｃ１−Ｃ６アルキル（好ましくはメチル）であり、ｒ１及びｒ２は、互いに独立して、０又は１の整数であり、ｍ１は、３〜１０（好ましくは３〜８、より好ましくは３〜５）の整数であり、Ｒ９及びＲ１０は、互いに独立して、置換又は非置換Ｃ１−Ｃ１０アルキレン二価基であり、Ｘ１は、下記式：
【化２３】
2016533405.tif 000037
（式中、Ｒ”は、先に定義した通りであり、Ｒ１２”及びＲ１２’は、互いに独立して、Ｃ１−Ｃ６アルキル（好ましくはメチル）である）の結合である）
で示されるシロキサンビニルモノマー；
（３）直鎖状ポリシロキサンクロスリンカーであって、２個の末端（メタ）アクリルアミド又はメタクリルオキシ基を有し、かつ、２個の末端（メタ）アクリルアミド又はメタクリルオキシ基の間の、ポリシロキサンクロスリンカーの主鎖に、エステル結合であって、エステル結合のカルボニル基に隣接する四級炭素原子を有していないエステル結合、ウレタン結合、又はウレア結合が全く存在しない、直鎖状ポリシロキサンクロスリンカー；及び（４）約０．０５重量％〜約１．５重量％の光開始剤を含む工程、及びレンズ配合物を架橋させてシリコーンヒドロゲルコンタクトレンズを形成するように、型中のレンズ配合物を、約１００秒以下（好ましくは約７５秒以下、より好ましくは約５０秒以下、さらにより好ましくは約３０秒以下）の時間（好ましくは、化学線の空間的制限下で）照射する工程を含み、ここで、製造されたソフトコンタクトレンズの比較的長期の熱安定性は、下記式：
【数１４】
2016533405.tif 000038
（式中、下記式：
【数１５】
2016533405.tif 000039
で示される項は、ソフトコンタクトレンズの平均オートクレーブ１回後弾性率であって、ソフトコンタクトレンズ１５個の、ｐＨ７．２０±０．０５のリン酸緩衝食塩水中において、１２１℃、３０分間で、１回だけオートクレーブした後に測定された弾性率を平均することにより得られ；下記式：
【数１６】
2016533405.tif 000040
で示される項は、ソフトコンタクトレンズの平均オートクレーブ１９回後弾性率であって、ソフトコンタクトレンズ１５個の、ｐＨ７．２０±０．０５のリン酸緩衝食塩水中において、保管及び各々１２１℃、３０分間で、１９回オートクレーブした後に測定された弾性率を平均することにより得られる）
で示される、弾性率におけるオートクレーブ誘発変化が約１０％以下（好ましくは約７．５％以下、より好ましくは約５％以下）であると特徴付けられる。製造されたソフトコンタクトレンズは、少なくとも約４０barrers（好ましくは少なくとも約５０barrers、より好ましくは少なくとも約６０barrers、さらにより好ましくは少なくとも約７０barrers）の酸素透過度（Ｄｋ）；約２０重量％〜約７５重量％（好ましくは約２５重量％〜約７０重量％、より好ましくは約３０重量％〜約６５重量％）の、完全に水和した時の水分含量；及び約０．２MPa〜約１．８MPa（好ましくは約０．３MPa〜約１．４MPa、より好ましくは約０．４MPa〜約１．０MPa）の弾性率を有する。
【００９６】
種々の実施態様の親水性（メタ）アクリルアミド型モノマー、式（Ｉ）又は（ＩＩ）のシロキサンビニルモノマー、直鎖状ポリシロキサンクロスリンカー、架橋剤、重合性ＵＶ吸収性又はＵＶ／ＨＥＶＬ吸収性ビニルモノマー、光開始剤、溶媒、レンズ配合物、親水性ビニルモノマー、熱開始剤、可視性着色剤、抗菌剤、生物活性剤、浸出性潤滑剤、浸出性涙液安定化剤、型、重合技術及び成形後加工が先に記載されており、それらを本発明のこの態様において用いることができる。
【００９７】
好ましい実施態様においては、得られたシリコーンヒドロゲルコンタクトレンズを水又は水溶液で抽出する。
【００９８】
他の好ましい実施態様においては、型は再利用可能な型であり、レンズ形成組成物を、化学線照射の空間的制限下で化学線により硬化させて（即ち、重合させて）、シリコーンヒドロゲルコンタクトレンズを形成する。好ましい再利用可能な型の例は、米国特許第６，６２７，１２４号、６，８００，２２５号、７，３８４，５９０号及び７，３８７，７５９号（これらは全体が参照により組み込まれる）に開示されているものである。再利用可能な型は、水晶、ガラス、サファイア、ＣａＦ２、環状オレフィン共重合体 (例えば、Topas（登録商標）COC grade 8007-S10（エチレン及びノルボルネンの透明な無定形コポリマー、Ticona GmbH of Frankfurt、Germany及びSummit、New Jersey製）Zeonex（登録商標）及びZeonor（登録商標）（Zeon Chemicals LP、Louisville、KY製）といったもの）、ポリメタクリル酸メチル（ＰＭＭＡ）、DuPont製ポリオキシメチレン（Delrin）、Ultem（登録商標）（ポリエーテルイミド、G.E. Plastics製）、PrimoSpire（登録商標）及びそれらの組み合わせにより製造されたものでありうる。
【００９９】
他の好ましい実施態様においては、レンズ配合物は：（１）約５％〜約６０重量％、好ましくは約１０％〜約５０重量％、さらにより好ましくは約１５％〜約４５重量％、さらにより好ましくは約２０％〜約４０重量％の親水性（メタ）アクリルアミド型モノマー；（２）約５％〜約５０重量％、好ましくは約１０％〜約４０重量％、より好ましくは約１５％〜約３０重量％の、式（Ｉ）及び／又は（ＩＩ）のシロキサンビニルモノマー；（３）約５％〜約５０％（好ましくは約１０％〜約４０重量％、より好ましくは約１５％〜約３５重量％）の、式（ＩＩＩ）（上記と同義）で示されるポリシロキサンクロスリンカー；（４）約０．０５％〜約１．５重量％、好ましくは約０．１％〜１．３重量％、より好ましくは約０．５％〜約１．１重量％の光開始剤；（５）０〜４重量％、好ましくは約０〜約３重量％、より好ましくは約０．０５％〜約２．５重量％、さらにより好ましくは約０．１％〜約２重量％の、Ｎ，Ｎ’−メチレン−ビス−（メタ）アクリルアミド、Ｎ，Ｎ’−エチレン−ビス−（メタ）アクリルアミド、Ｎ，Ｎ’−ジヒドロキシエチレン−ビス−（メタ）アクリルアミド、１，３−ビス（アクリルアミドプロピル）−１，１，３，３−テトラメチルジシロキサン、１，３−ビス（メタクリルアミドプロピル）−１，１，３，３−テトラメチルジシロキサン、及びそれらの組み合わせからなる群より選択される架橋剤；及び（６）０〜５重量％、好ましくは約０．２％〜５重量％、より好ましくは約０．５％〜約２．５重量％の、重合性ＵＶ吸収性又はＵＶ／ＨＥＶＬ吸収性ビニルモノマーを含む。前記の範囲の組み合わせは、一覧の成分と、任意の付加的な成分が、合計で１００重量％になることを条件として提示されている。
【０１００】
本発明のこの態様における、本発明の好ましい、より好ましい、さらに好ましい、そして最も好ましい実施態様を含む種々の実施態様は、先に別個に記載されている可能性があるが、シリコーンヒドロゲルコンタクトレンズを製造する本発明の方法の種々の実施態様に到達するために、それらを任意の所望の様式で組み合わせ、及び／又は併用することができると理解すべきである。
【０１０１】
本発明の種々の実施態様を、特定の用語、装置及び方法を用いて記載してきたが、そのような記載は例示のみを目的とするものである。使用した単語は、限定よりもむしろ記載の単語である。以降の請求項に述べられた本発明の本質および範囲を逸することなく、当業者による改変及び変形がなされてよいと理解される。加えて、種々の実施態様の態様を、全体又は部分的に交換してもよく、又は任意の様式で組み合わせ、及び／又は併用することができると理解すべきである。従って、添付の請求項の本質および範囲は、本明細書に含まれる好ましい形式の記載に限定されるべきではない。
【０１０２】
先の開示は、当業者が本発明を実施することを可能にするであろう。読者が特定の実施態様及びその利点を理解することがよりよく行えるようにするため、次の限定的でない実施例を参照することを提案する。ただし、以下の実施例は、本発明の範囲を限定するものと読まれるべきではない。
【０１０３】
実施例１
レンズの見かけの酸素透過度及びレンズ材料の酸素伝達率は、米国特許第５７６０１００号及びWintertonらによる論文（The Cornea: Transactions of the World Congress on the Cornea 111, H.D. Cavanagh Ed., Raven Press: New York 1988, pp273-280）（これらは両方とも、その全体が参照により本明細書に組み込まれる）に記載されるものと類似の手法により測定する。酸素フラックス（Ｊ）は、Dk1000装置（Applied Design and Development Co., Norcross, GAから入手できる）、又は同様の分析装置を用いて、ウェットセル（即ち、ガス流が約１００％相対湿度に維持される）中で３４℃で測定する。既知の割合の酸素（例えば、２１％）を有する空気流を、約１０〜２０cm３/分の速度でレンズの片面を通過させ、一方、窒素流を、約１０〜２０cm３/分の速度でレンズの反対面に通す。試料は、試験媒体（即ち、生理食塩水又は蒸留水）中、所定の試験温度で測定前に少なくとも３０分間（しかし４５分間を超えない）平衡化させる。被覆層として使用される任意の試験媒体は、所定の試験温度で測定前に少なくとも３０分間（しかし４５分間を超えない）平衡化させる。撹拌モーターの速度は、ステッピングモーター制御器での４００±１５の表示設定に対応する、１２００±５０rpmにセットする。系を囲む気圧、Ｐ測定値を測定する。試験用に曝露される領域におけるレンズの厚さ（ｔ）は、MitotoyaマイクロメーターVL-50、又は同様の装置で約１０箇所を測定し、そして測定値を平均することにより決定する。窒素流中の酸素濃度（即ち、レンズを通過して拡散する酸素）は、DK1000装置を用いて測定する。レンズ材料の見かけの酸素透過度Ｄｋａｐｐは、下記式：
Ｄｋａｐｐ＝Ｊｔ／（Ｐ酸素）
（式中、
Ｊ＝酸素フラックス［マイクロリットルＯ２／cm２−分］
Ｐ酸素＝（Ｐ測定値−Ｐ水蒸気）＝（空気流中Ｏ２％）［mmHg］＝空気流中の酸素の分圧
Ｐ測定値＝気圧（mmHg）
Ｐ水蒸気＝３５℃で０mmHg（ドライセル中）（mmHg）
Ｐ水蒸気＝３５℃で４０mmHg（ウェットセル中）（mmHg）
ｔ＝曝露される試験領域におけるレンズの平均厚さ（mm）
Ｄｋａｐｐは、barrerの単位で表される）
から求める。
【０１０４】
材料の見かけの酸素伝達率（Ｄｋ／ｔ）は、見かけの酸素透過度（Ｄｋａｐｐ）をレンズの平均厚さ（ｔ）で割ることにより算出できる。
【０１０５】
上記の測定値は、酸素フラックス測定中のコンタクトレンズの頂点での水又は生理食塩水浴の使用に起因する、いわゆる境界層効果について補正していない。境界層効果によって、シリコーンヒドロゲル材料の見かけのＤｋの報告値は、実際の固有Ｄｋ値よりも低くなる。更に、境界層効果の相対的インパクトは、厚いレンズよりも薄いレンズでより大きい。正味の効果は、報告Ｄｋ値が、一定のままであるべき時にレンズ厚さの関数として変化するように見えることである。
【０１０６】
レンズの固有Ｄｋ値は、以下のとおり、境界層効果に起因する酸素フラックスに対する表面抵抗について補正したＤｋ値に基づいて推定することができる。
【０１０７】
参照のロトラフィルコンＡ（Focus（登録商標）N&D（登録商標）、CIBA VISION CORPORATION製）又はロトラフィルコンＢ（AirOptix（商標）、CIBA VISION CORPORATION製）のレンズの見かけの酸素透過度値（一点）を、同じ装置を用いて測定する。参照レンズは、試験レンズと同様の屈折力のものであり、試験レンズと同時に測定する。
【０１０８】
上記の見かけのＤｋ測定のための手順により、同じ装置を用いて、一連の厚さのロトラフィルコンＡ又はロトラフィルコンＢ（参照）レンズを通した酸素フラックスを測定し、参照レンズの固有Ｄｋ値（Ｄｋｉ）を得る。一連の厚さは、大体１００μm又はそれ以上の厚さ範囲をカバーすべきである。好ましくは、参照レンズの厚さの範囲は、試験レンズの厚さを囲むだろう。これらの参照レンズのＤｋａｐｐは、試験レンズと同じ装置で測定しなければならず、理想的には試験レンズと同時に測定すべきである。装置の設定及び測定パラメーターは、実験の間中ずっと一定を保持すべきである。個々の試料は、必要に応じて複数回測定してもよい。
【０１０９】
対照レンズの結果から、下記方程式（１）：
【数１７】
2016533405.tif 000041
（式中、
ｔは試験レンズの厚さ（即ち、対照レンズも同じ）であり、
ｎは測定した対照レンズの数である）
を計算に用いて、残存酸素抵抗値Ｒｒを求める。残存酸素抵抗値Ｒｒをｔデータに対してプロットして、式：Ｙ＝ａ＋ｂＸ（式中、ｊ番目のレンズに関し、Ｙｊ＝（ΔＰ／Ｊ）ｊであり、Ｘ＝ｔｊである）の曲線に当てはめる。残存酸素抵抗Ｒｒは、ａに等しい。
【０１１０】
上で求めた残存酸素抵抗値を使用することにより、下記方程式（２）：
Ｄｋｃ  ＝  ｔ／［（ｔ／Ｄｋａ）−Ｒｒ］        （２）
に基づいて、試験レンズの正しい酸素透過度Ｄｋｃ（推定固有Ｄｋ）を算出する。
【０１１１】
試験レンズの推定固有Ｄｋは、同じ試験環境において、標準的な厚さのレンズでは、見かけのＤｋ（Ｄｋａ＿ｓｔｄ）がどうであるかを、下記方程式（３）に基づいて算出するために使用することができる。ロトラフィルコンＡの標準的厚さ（ｔｓｔｄ）＝８５μm。ロトラフィルコンＢの標準的厚さ＝６０μm。
Ｄｋａ＿ｓｔｄ  ＝  ｔｓｔｄ／［（ｔｓｔｄ／Ｄｋｃ）＋Ｒｒ＿ｓｔｄ］      （３）
【０１１２】
イオン透過性測定
レンズのイオン透過性は、米国特許第５７６０１００号（全体が引用例として本明細書に組み込まれる）に記載される手順により測定する。下記の実施例で報告されるイオン透過性の値は、参照材料としてのレンズ材料、Alsaconに対する相対イオノフラックス拡散係数（Ｄ／Ｄｒｅｆ）である。Alsaconは、０．３１４×１０−３mm２/分のイオノフラックス拡散係数を有する。
【０１１３】
実施例２
α，ω−アクリルアミド末端ポリジメチルシロキサンの合成
溶液Ａ．
ShinEstuからのジアミノプロピル末端ポリジメチルシロキサン（ＫＦ８０１２） ７００グラム及びヘキサン １５００mLをビーカーに添加し、次いで、混合物が均一化するまで短時間撹拌する。
溶液Ｂ．
Ｎａ２ＣＯ３５５．２０グラムを、５％のＮａＣｌ水溶液  1600ｍＬに溶解する。
溶液Ｃ．
アクリロイルクロリド ３８．３０グラムを、ヘキサン １００mLに溶解する。
【０１１４】
機械的撹拌が取り付けられた反応フラスコ内で、溶液ＡとＢを合わせる。次いで、フラスコ内の溶液をよく撹拌しながら、添加用漏斗（addition funnel）を通じ、反応フラスコに溶液Ｃを１時間かけてゆっくり添加する。撹拌をさらに１時間続ける。反応溶液に飽和NaCl溶液 ２００mLを添加し、次いで１５分間高速で撹拌する。次いで撹拌を停止すると、相分離が起こる。３０分後、水相を除去する。次いで、溶液を１５０−２００rpmで３０分間撹拌しつつ、有機相をＤＩ水 １６００mLで洗浄する。次いで撹拌を停止し、次いで水相を除去する。さらなる水を添加し、抽出プロセスをさらに２回繰り返す。最後の洗浄の後、溶液を反応器内に一晩おく。翌朝、水相を除去する。有機相を回収し、ＭｇＳＯ４１００グラムを用いて、穏やかに撹拌（約２５０rpm）しつつ、室温（Ｒ．Ｔ．）で１時間乾燥させる。溶液を濾過し、ヘキサンの残りが１００グラム未満となるまで、ロータリーエバポレーターを用いて乾燥させる。真空ポンプを用い、重量が一定となるまで、最後の分のヘキサンを除去する。
【０１１５】
実施例３
ＣＥ−ＰＤＭＳマクロマーの調製
第１の工程において、α，ω−ビス（２−ヒドロキシエトキシプロピル）−ポリジメチルシロキサン（Ｍｎ＝２０００、Shin-Etsu、ＫＦ−６００１ａ）を、無水メチルエチルケトン（ＭＥＫ）１５０ｇ中、ジラウリン酸ジブチルスズ（ＤＢＴＤＬ）０．０６３ｇの存在下で、α，ω−ビス（２−ヒドロキシエトキシプロピル）−ポリジメチルシロキサン ４９．８５ｇをＩＰＤＩ １１．１ｇと反応させることにより、ジイソシアン酸イソホロン（ＩＰＤＩ）によりキャッピングする。反応物を４０℃で４．５時間保持することにより、ＩＰＤＩ−ＰＤＭＳ−ＩＰＤＩを形成させる。第２の工程において、ＤＢＴＤＬ ０．０６３ｇを更に加えたＩＰＤＩ−ＰＤＭＳ−ＩＰＤＩ溶液に、α，ω−ビス（２−ヒドロキシエトキシプロピル）−ポリジメチルシロキサン（Ｍｎ＝３０００、Shin-Etsu、ＫＦ−６００２） １６４．８ｇと無水ＭＥＫ ５０ｇの混合物を滴下する。反応器を約４０℃で４．５時間維持することにより、ＨＯ−ＰＤＭＳ−ＩＰＤＩ−ＰＤＭＳ−ＩＰＤＩ−ＰＤＭＳ−ＯＨを形成させる。次いで、ＭＥＫを減圧下で除去する。第３の工程では、末端ヒドロキシル基を、メタクリル酸イソシアナトエチル（ＩＥＭ）７．７７ｇ及び更なるＤＢＴＤＬ ０．０６３ｇの添加による、第３の工程で行うことにより、メタクリロイルオキシエチル基によりキャッピングし、ＩＥＭ−ＰＤＭＳ−ＩＰＤＩ−ＰＤＭＳ−ＩＰＤＩ−ＰＤＭＳ−ＩＥＭ（即ち、メタクリラート基で封止されたＣＥ−ＰＤＭＳ）を形成させる。
【０１１６】
末端メタクリラート基を有するＣＥ−ＰＤＭＳマクロマーの代替調製法
ＫＦ−６００１ ２４０．４３ｇを、撹拌器、温度計、クライオスタット、滴下漏斗、及び窒素／真空注入口アダプターを取り付けた１Ｌ反応器に加え、次に高真空（２×１０−２mBar）の適用により乾燥させる。次に、乾燥窒素雰囲気下で、蒸留ＭＥＫ ３２０ｇを反応器に加え、混合物を充分に撹拌する。ＤＢＴＤＬ ０．２３５ｇを反応器に加える。反応器を４５℃まで温めた後、穏やかな撹拌下でＩＰＤＩ ４５．８６ｇを添加用漏斗を通じて１０分間かけて反応器に加える。反応物を６０℃で２時間保持する。次に、蒸留ＭＥＫ ４５２ｇに溶解したＫＦ−６００２ ６３０ｇを加え、均質な溶液が形成されるまで撹拌する。ＤＢＴＤＬ 約０．２３５ｇを加え、乾燥窒素のブランケット下で反応器を約５５℃で一晩維持する。翌日、ＭＥＫをフラッシュ蒸留により除去する。反応器を冷却し、次にＩＥＭ ２２．７ｇを反応器に仕込み、続いてＤＢＴＤＬ 約０．２３５ｇを入れる。約３時間後、更にＩＥＭ ３．３ｇを加え、反応を一晩進行させる。その次の日、反応混合物を約１８℃に冷却して、末端メタクリレート基を有するＣＥ−ＰＤＭＳマクロマーを得る。
【０１１７】
実施例４〜１４
レンズ配合物の調製
表１に列挙したレンズ配合物を、以下のようにして調製する。スターラーバー（stirring bar）を入れた２０mLのガラスバイアルに、目標とする量の成分を添加する。次いで、室温で約１時間、撹拌盤（stirring plate）上で溶液を混合する。
【表１】
2016533405.tif 000042
【０１１８】
化学物質類：
Ｔ−ＡＡ：tert−アミルアルコール；
ＰＤＭＳ−Ｄａｍ：実施例２で調製したα，ω−アクリルアミド末端ポリジメチルシロキサンクロスリンカー；
ＣＥ−ＰＤＭＳ：実施例３で調製した鎖延長ポリジメチルシロキサンクロスリンカー；
ＰＤＭＳ−ＤＭａ：α，ω−ビス（メタクリルオキシエトキシプロピル）末端ポリジメチルシロキサン（DMS-R18、Gelest）
ＳＩＧＭＡ：（３−メタクリルオキシ−２−ヒドロキシプロポキシ）プロピルビス（トリメチルシロキシ）メチルシラン（Gelest）
【化２４】
2016533405.tif 000043
ＤＭＡ：Ｎ，Ｎ−ジメチルアクリルアミド
ＤＣ１１７３：２−ヒドロキシ−２−メチル−１−フェニル−プロパン−１−オン
トリス−Ａｍ：３−アクリルアミドプロピルトリス（トリメチルシロキシ）シラン（又はＮ−［トリス（トリメチルシロキシ）−シリルプロピル］アクリルアミド）
ビス−Ａｍ：３−アクリルアミドプロピルビス（トリメチルシロキシ）メチルシラン
【化２５】
2016533405.tif 000044
Ｎ−メチルビス−Ａｍ：３−Ｎ−メチルアクリルアミドプロピルビス（トリメチルシロキシ）メチルシラン
【化２６】
2016533405.tif 000045
【０１１９】
配合物の硬化
実施例４のレンズ配合物をポリプロピレン（ＰＰ）の型に入れ（dosed）、紫外線ボックス中、光量４〜６mW/cm2で２０分間硬化させる。
【０１２０】
実施例５〜１３のレンズ配合物のうち１つをＰＰの型に入れ、３３０nmのカットオフフィルターを用い、光量１６mW/cm2で２０〜３０秒硬化させる。
【０１２１】
離型
レンズ型を開ける前に、レンズの入った型を脱イオン（ＤＩ）水に約２時間浸漬する。次いで、これらの型を開け、ＤＩ水に一晩浸漬したままにする。レンズを型から抜くために、ピンセットで除去する前に、レンズの入った型をイソプロパノール／水（５０／５０、Ｖ／Ｖ）混合物に浸漬する。
【０１２２】
実施例４〜７についてのレンズ抽出は、以下の９工程で行う：メチルエチルケトン（ＭＥＫ）中２２秒（工程１）、ＭＥＫ中７８秒（工程２）、ＭＥＫ中２２４秒（工程３）、次いでＤＩ水中５６秒（工程４〜９）。
【０１２３】
実施例８〜１４についてのレンズ抽出は、以下の５工程で行う：イソプロパノール（ＩＰＡ）中３時間（工程１）、ＩＰＡ中１０分間（工程２）、ＤＩ水中３０分間（工程３）、ＤＩ水中１０分間（工程４）及びＤＩ水中２分間（工程５）。
【０１２４】
実施例４〜８及び１１〜１３については、抽出したレンズを、ポリプロピレンシェル中、ｐＨ７．２でリン酸緩衝食塩水（ＰＢＳ）中に保管する。実施例９及び１４については、抽出したレンズを、ポリプロピレンシェル中、ｐＨ６．８でリン酸緩衝食塩水（ＰＢＳ）中に保管する。実施例１０については、抽出したレンズを、ポリプロピレンシェル中、ｐＨ６．２でリン酸緩衝食塩水（ＰＢＳ）中に保管する。実施例９、１０及び１４については、ｐＨ７．２のＰＢＳ食塩水に０．１N ＨＣｌ水溶液を添加することにより、食塩水のｐＨを調整する。
【０１２５】
オートクレーブ
オートクレーブは、１２１℃で行う。オートクレーブの各サイクルには、３０分間かかる。１５個のレンズを、１サイクルのオートクレーブに付す。１５個のレンズを、７サイクルのオートクレーブに付す。１５個のレンズを、１３サイクルのオートクレーブに付す。１５個のレンズを、１９サイクルのオートクレーブに付す。それらのレンズを、レンズ特性の特徴付けに用いる。結果を表２に報告する。
【表２】
2016533405.tif 000046
【０１２６】
９５℃での安定性
実施例１３及び１４で調製したレンズを、ガラスバイアル内のＰＢＳ食塩水中に、各々ｐＨ７．２（実施例１３）及びｐＨ６．８（実施例１４）で詰める。設定温度９５℃のオーブンにレンズを格納する。指定した時間間隔で、レンズをオーブンから取り出し、機械的測定及び直径の測定に付す。結果を表３に報告する。
【表３】
2016533405.tif 000047
【０１２７】
注：下記の式を用いて、室温での保存可能期間の等価物を推定しており、現実の室温での保存可能期間から逸脱している可能性がある。
【数１８】
2016533405.tif 000048
【国際調査報告】
2016533405.tif 000064
2016533405.tif 000065